(57)【要約】  多孔質コア層と、コア層の第１の表面上に配置された連続気泡表皮と、を含む、熱可塑性複合物品が記載される。複合物品は、ＡＳＴＭ  Ｃ４２３−１７によって試験される際、少なくとも０．５の騒音低減係数と、２００９年のＡＳＴＭ  Ｅ８４によって試験される際、２５未満の火炎伝播指数および１５０未満の煙発生指数と、を有する。【選択図】図１
2021509642.tif 000002
【特許請求の範囲】
【請求項１】
熱可塑性複合物品であって、
熱可塑性材料によって一緒に保持された複数の強化繊維のランダム配列を含む連続気泡構造のウェブを含む多孔質コア層であって、前記多孔質コア層が、難燃剤および少なくとも２５００ｇｓｍの坪量を含む、多孔質コア層と、
前記多孔質コア層の第１の表面上に配置された連続気泡表皮と、を含み、前記複合物品が、ＡＳＴＭ  Ｃ４２３−１７によって試験される際、少なくとも０．５の騒音低減係数を有し、前記複合物品が、２００９年のＡＳＴＭ  Ｅ８４によって試験される際、２５未満の火炎伝播指数および１５０未満の煙発生指数を有する、熱可塑性複合物品。
【請求項２】
前記難燃剤が、膨張性グラファイト粒子を含む、請求項１に記載の熱可塑性複合物品。
【請求項３】
前記連続気泡表皮が、少なくとも１０％の開口表面積を有する有孔フィルムを含み、前記複合物品が、ＡＳＴＭ  Ｃ４２３−１７によって試験される際、少なくとも０．８５の騒音低減係数を有する、請求項２に記載の熱可塑性複合物品。
【請求項４】
前記難燃剤が、水酸化マグネシウムを含む、請求項１に記載の熱可塑性複合物品。
【請求項５】
前記連続気泡表皮が、少なくとも１０％の開口表面積を有する有孔フィルムを含み、前記複合物品が、ＡＳＴＭ  Ｃ４２３−１７によって試験される際、少なくとも０．８５の騒音低減係数を有する、請求項４に記載の熱可塑性複合物品。
【請求項６】
前記熱可塑性材料が、ポリオレフィン樹脂を含む、請求項３または請求項５に記載の熱可塑性複合物品。
【請求項７】
前記複数の強化繊維が、ガラス繊維を含む、請求項６に記載の熱可塑性複合物品。
【請求項８】
前記多孔質コア層の第２の表面上に配置された装飾層をさらに含む、請求項７に記載の熱可塑性複合物品。
【請求項９】
前記多孔質コア層の第２の表面上に配置された独立気泡表皮をさらに含む、請求項７に記載の熱可塑性複合物品。
【請求項１０】
前記独立気泡表皮上に配置された装飾層をさらに含む、請求項８に記載の熱可塑性複合物品。
【請求項１１】
天井タイルであって、
熱可塑性材料によって一緒に保持された複数の強化繊維のランダム配列を含む連続気泡構造のウェブを含む多孔質コア層であって、前記多孔質コア層が、難燃剤および少なくとも２５００ｇｓｍの坪量を含む、多孔質コア層と、
前記多孔質コア層の第１の表面上に配置された連続気泡表皮と、を含み、前記天井タイルが、ＡＳＴＭ  Ｃ４２３−１７によって試験される際、少なくとも０．５の騒音低減係数を有し、前記天井タイルが、２００９年のＡＳＴＭ  Ｅ８４によって試験される際、２５未満の火炎伝播指数および１５０未満の煙発生指数を有する、天井タイル。
【請求項１２】
前記連続気泡表皮が、少なくとも１０％の開口表面積を有し、前記天井タイルが、ＡＳＴＭ  Ｃ４２３−１７によって試験される際、少なくとも０．８５の騒音低減係数を有する、請求項１１に記載の天井タイル。
【請求項１３】
前記連続気泡表皮上に配置された多孔質装飾層をさらに含む、請求項１２に記載の天井タイル。
【請求項１４】
前記難燃剤が、膨張性グラファイト粒子、または水酸化マグネシウム、または両方を含む、請求項１３に記載の天井タイル。
【請求項１５】
前記連続気泡表皮が、少なくとも１０％の開口表面積を有する有孔フィルムを含み、天井タイルパネルが、ＡＳＴＭ  Ｃ４２３−１７によって試験される際、少なくとも０．８５の騒音低減係数を有する、請求項１４に記載の天井タイル。
【請求項１６】
前記多孔質コア層の第２の表面上に配置された独立気泡表皮をさらに含む、請求項１５に記載の天井タイル。
【請求項１７】
前記難燃剤が、前記多孔性コア層中に均質に分散されている、請求項１６に記載の天井タイル。
【請求項１８】
前記熱可塑性材料が、ポリオレフィン樹脂を含む、請求項１７に記載の天井タイル。
【請求項１９】
前記複数の強化繊維が、ガラス繊維、または鉱物繊維、または両方を含む、請求項１８に記載の天井タイル。
【請求項２０】
前記多孔質コア層が、粘土をさらに含む、請求項１８に記載の天井タイル。
【請求項２１】
別のキュービクル壁パネルに結合するようにサイズ設定および配置されたキュービクル壁パネルであって、
熱可塑性材料によって一緒に保持された複数の強化繊維のランダム配列を含む連続気泡構造のウェブを含む多孔質コア層であって、前記多孔質コア層が、難燃剤および少なくとも２５００ｇｓｍの坪量を含む、多孔質コア層と、
前記多孔質コア層の第１の表面上に配置された連続気泡表皮と、を含み、前記キュービクル壁パネルが、ＡＳＴＭ  Ｃ４２３−１７によって試験される際、少なくとも０．５の騒音低減係数を有し、前記キュービクル壁パネルが、２００９年のＡＳＴＭ  Ｅ８４によって試験される際、２５未満の火炎伝播指数および１５０未満の煙発生指数を有する、キュービクル壁パネル。
【請求項２２】
前記連続気泡表皮が、少なくとも１０％の開口表面積を有し、前記キュービクル壁パネルが、ＡＳＴＭ  Ｃ４２３−１７によって試験される際、少なくとも０．８５の騒音低減係数を有する、請求項２１に記載のキュービクル壁パネル。
【請求項２３】
前記連続気泡表皮上に配置された多孔質装飾層をさらに含む、請求項２２に記載のキュービクル壁パネル。
【請求項２４】
前記難燃剤が、膨張性グラファイト粒子、または水酸化マグネシウム、または両方を含む、請求項２３に記載のキュービクル壁パネル。
【請求項２５】
前記連続気泡表皮が、少なくとも１０％の開口表面積を有する有孔フィルムを含み、前記キュービクル壁パネルが、ＡＳＴＭ  Ｃ４２３−１７によって試験される際、少なくとも０．８５の騒音低減係数を有する、請求項２４に記載のキュービクル壁パネル。
【請求項２６】
前記多孔質コア層の第２の表面上に配置された独立気泡表皮をさらに含む、請求項２５に記載のキュービクル壁パネル。
【請求項２７】
前記難燃剤が、前記多孔性コア層中に均質に分散されている、請求項２６に記載のキュービクル壁パネル。
【請求項２８】
前記熱可塑性材料が、ポリオレフィン樹脂を含む、請求項２７に記載のキュービクル壁パネル。
【請求項２９】
前記複数の強化繊維が、ガラス繊維、または鉱物繊維、または両方を含む、請求項２８に記載のキュービクル壁パネル。
【請求項３０】
前記多孔質コア層が、粘土をさらに含む、請求項２８に記載のキュービクル壁パネル。
【請求項３１】
構造パネルであって、
熱可塑性材料によって一緒に保持された複数の強化繊維のランダム配列を含む連続気泡構造のウェブを含む多孔質コア層であって、前記多孔質コア層が、難燃剤および少なくとも２５００ｇｓｍの坪量を含む、多孔質コア層と、
前記多孔質コア層の第１の表面に結合された連続気泡表皮と、
前記多孔質コア層の第２の表面に結合された構造基材と、を含み、前記構造パネルが、２００９年のＡＳＴＭ  Ｅ８４によって試験される際、２５未満の火炎伝播指数および１５０未満の煙発生指数を有し、前記構造パネルが、ＡＳＴＭ  Ｃ４２３−１７によって試験される際、少なくとも０．８５の騒音低減係数を提供する、構造パネル。
【請求項３２】
前記構造基材が、合板パネル、石膏ボード、木材タイル、セラミックタイル、金属タイル、木材パネル、コンクリートパネル、コンクリートボード、またはレンガを含む、請求項３１に記載の構造パネル。
【請求項３３】
前記連続気泡表皮が、少なくとも１０％の開口表面積を有し、前記構造パネルが、ＡＳＴＭ  Ｃ４２３−１７によって試験される際、少なくとも０．８５の騒音低減係数を有する、請求項３２に記載の構造パネル。
【請求項３４】
前記連続気泡表皮上に配置された多孔質装飾層をさらに含む、請求項３３に記載の構造パネル。
【請求項３５】
前記難燃剤が、膨張性グラファイト粒子、または水酸化マグネシウム、または両方を含む、請求項３３に記載の構造パネル。
【請求項３６】
前記連続気泡表皮が、少なくとも１０％の開口表面積を有する有孔フィルムを含み、前記構造パネルが、ＡＳＴＭ  Ｃ４２３−１７によって試験される際、少なくとも０．８５の騒音低減係数を有する、請求項３５に記載の構造パネル。
【請求項３７】
前記多孔質コア層の第２の表面上に配置された独立気泡表皮をさらに含む、請求項３６に記載の構造パネル。
【請求項３８】
前記難燃剤が、前記多孔性コア層中に均質に分散されている、請求項３７に記載の構造パネル。
【請求項３９】
前記熱可塑性材料が、ポリオレフィン樹脂を含み、前記複数の強化繊維が、ガラス繊維、または鉱物繊維、または両方を含む、請求項３８に記載の構造パネル。
【請求項４０】
前記連続気泡表皮に結合された第２の構造パネルをさらに含み、前記第２の構造パネルが、多孔質構造パネルである、請求項３９に記載の構造パネル。
【請求項４１】
壁パネルであって、
熱可塑性材料によって一緒に保持された複数の強化繊維のランダム配列を含む連続気泡構造のウェブを含む多孔質コア層であって、前記多孔質コア層が、難燃剤および少なくとも２５００ｇｓｍの坪量を含む、多孔質コア層と、
前記多孔質コア層の第１の表面に結合された連続気泡表皮と、
前記多孔質コア層の第２の表面に結合されており、かつ前記壁パネルが、壁表面に結合されているとき、前記多孔質コア層を支持するように構成された、壁基材と、を含み、前記壁パネルが、２００９年のＡＳＴＭ  Ｅ８４によって試験される際、２５未満の火炎伝播指数および１５０未満の煙発生指数を有し、前記壁パネルが、ＡＳＴＭ  Ｃ４２３−１７によって試験される際、少なくとも０．５の吸音係数を有する、壁パネル。
【請求項４２】
前記壁基材が、セルロースを含まない、請求項４１に記載の壁パネル。
【請求項４３】
前記連続気泡表皮が、少なくとも１０％の開口表面積を有し、前記壁パネルが、ＡＳＴＭ  Ｃ４２３−１７によって試験される際、少なくとも０．８５の騒音低減係数を有する、請求項４２に記載の壁パネル。
【請求項４４】
前記連続気泡表皮上に配置された多孔質装飾層をさらに含む、請求項４３に記載の壁パネル。
【請求項４５】
前記難燃剤が、膨張性グラファイト粒子、または水酸化マグネシウム、または両方を含む、請求項４３に記載の壁パネル。
【請求項４６】
前記連続気泡表皮が、少なくとも１０％の開口表面積を有する有孔フィルムを含み、前記壁パネルが、ＡＳＴＭ  Ｃ４２３−１７によって試験される際、少なくとも０．５の騒音低減係数を有する、請求項４５に記載の壁パネル。
【請求項４７】
前記多孔質コア層の第２の表面上に配置された独立気泡表皮をさらに含む、請求項４６に記載の壁パネル。
【請求項４８】
前記難燃剤が、前記多孔性コア層中に均質に分散されている、請求項４７に記載の壁パネル。
【請求項４９】
前記熱可塑性材料が、ポリオレフィン樹脂を含み、前記複数の強化繊維が、ガラス繊維、または鉱物繊維、または両方を含む、請求項４８に記載の壁パネル。
【請求項５０】
前記連続気泡表皮に結合された第２の壁パネルをさらに含み、前記第２の壁パネルが、多孔質壁パネルである、請求項４９に記載の壁パネル。
【請求項５１】
ビニールサイディングパネルであって、
難燃性騒音低減層であって、
熱可塑性材料によって一緒に保持された複数の強化繊維のランダム配列を含む連続気泡構造のウェブを含む多孔質コア層であって、前記多孔質コア層が、難燃剤および少なくとも２５００ｇｓｍの坪量を含む、多孔質コア層と、
前記多孔質コア層の第１の表面に結合された連続気泡表皮と、を含み、前記難燃性層が、２００９年のＡＳＴＭ  Ｅ８４によって試験される際、２５未満の火炎伝播指数および１５０未満の煙発生指数を有し、前記難燃性層が、ＡＳＴＭ  Ｃ４２３−１７によって試験される際、少なくとも０．５の騒音低減係数を有する、難燃性騒音低減層と、
前記難燃性騒音低減層の第１の表面に結合されており、かつ建物の非水平表面に結合して、前記ビニールサイディングパネルを建物の前記非水平表面に保持するように構成された、ビニール基材と、を含む、ビニールサイディングパネル。
【請求項５２】
前記難燃性騒音低減層の第２の表面に結合された天候バリアをさらに含む、請求項５１に記載のビニールサイディングパネル。
【請求項５３】
前記ビニール基材が、釘打ちフランジを含む、請求項５１に記載のビニールサイディングパネル。
【請求項５４】
前記連続気泡表皮が、少なくとも１０％の開口表面積を有し、前記ビニールサイディングが、ＡＳＴＭ  Ｃ４２３−１７によって試験される際、少なくとも０．８５の騒音低減係数を有する、請求項５３に記載のビニールサイディングパネル。
【請求項５５】
前記難燃剤が、膨張性グラファイト粒子、または水酸化マグネシウム、または両方を含む、請求項５４に記載のビニールサイディングパネル。
【請求項５６】
前記連続気泡表皮が、少なくとも１０％の開口表面積を有する有孔フィルムを含み、前記ビニールサイディングパネルが、ＡＳＴＭ  Ｃ４２３−１７によって試験される際、少なくとも０．８５の騒音低減係数を有する、請求項５５に記載のビニールサイディングパネル。
【請求項５７】
前記多孔質コア層の第２の表面上に配置された独立気泡表皮をさらに含む、請求項５６に記載のビニールサイディングパネル。
【請求項５８】
前記難燃剤が、前記多孔性コア層中に均質に分散されている、請求項５７に記載のビニールサイディングパネル。
【請求項５９】
前記熱可塑性材料が、ポリオレフィン樹脂を含み、前記複数の強化繊維が、ガラス繊維、または鉱物繊維、または両方を含む、請求項５８に記載のビニールサイディングパネル。
【請求項６０】
第２のビニール基材に結合された第２の難燃性騒音低減層を含む第２のビニールサイディングパネルをさらに含み、前記ビニール基材が、前記第２のビニール基材に結合されているとき、前記難燃性騒音低減層が、前記第２の難燃性騒音低減層に係止するように構成されている、請求項５９に記載のビニールサイディングパネル。
【請求項６１】
屋根パネルであって、
難燃性騒音低減層であって、
熱可塑性材料によって一緒に保持された複数の強化繊維のランダム配列を含む連続気泡構造のウェブを含む多孔質コア層であって、前記多孔質コア層が、難燃剤および少なくとも２５００ｇｓｍの坪量を含む、多孔質コア層と、
前記多孔質コア層の第１の表面に結合された連続気泡表皮と、を含み、前記難燃性騒音低減層が、２００９年のＡＳＴＭ  Ｅ８４によって試験される際、２５未満の火炎伝播指数および１５０未満の煙発生指数を有し、前記難燃性騒音低減層が、ＡＳＴＭ  Ｃ４２３−１７によって試験される際、少なくとも０．５の騒音低減係数を有する、難燃性騒音低減層と、
前記難燃性騒音低減層の第１の表面に結合されており、かつ建物の屋根に結合して、前記屋根パネルを前記屋根に保持するように構成された、屋根基材と、を含む、屋根パネル。
【請求項６２】
前記難燃性騒音低減層の第２の表面に結合された天候バリアをさらに含む、請求項６１に記載の屋根パネル。
【請求項６３】
前記屋根基材が、セルロース系材料を含む、請求項６１に記載の屋根パネル。
【請求項６４】
前記連続気泡表皮が、少なくとも１０％の開口表面積を有し、前記屋根パネルが、ＡＳＴＭ  Ｃ４２３−１７によって試験される際、少なくとも０．８５の騒音低減係数を有する、請求項６３に記載の屋根パネル。
【請求項６５】
前記難燃剤が、膨張性グラファイト粒子、または水酸化マグネシウム、または両方を含む、請求項６４に記載の屋根パネル。
【請求項６６】
前記連続気泡表皮が、少なくとも１０％の開口表面積を有する有孔フィルムを含み、前記屋根パネルが、ＡＳＴＭ  Ｃ４２３−１７によって試験される際、少なくとも０．８５の騒音低減係数を有する、請求項６５に記載の屋根パネル。
【請求項６７】
前記多孔質コア層の第２の表面上に配置された独立気泡表皮をさらに含む、請求項６６に記載の屋根パネル。
【請求項６８】
前記難燃剤が、前記多孔性コア層中に均質に分散されている、請求項６７に記載の屋根パネル。
【請求項６９】
前記熱可塑性材料が、ポリオレフィン樹脂を含み、前記複数の強化繊維が、ガラス繊維、または鉱物繊維、または両方を含む、請求項６８に記載の屋根パネル。
【請求項７０】
第２の屋根基材に結合された第２の難燃性騒音低減層を含む第２の屋根パネルをさらに含み、前記屋根基材が、前記第２の屋根基材に重なり合うように位置付けられているとき、前記難燃性騒音低減層が、前記第２の難燃性騒音低減層に係止するように構成されている、請求項６９に記載の屋根パネル。
【請求項７１】
屋根板であって、
難燃性騒音低減層であって、
熱可塑性材料によって一緒に保持された複数の強化繊維のランダム配列を含む連続気泡構造のウェブを含む多孔質コア層であって、前記多孔質コア層が、難燃剤および少なくとも２５００ｇｓｍの坪量を含む、多孔質コア層と、
前記多孔質コア層の第１の表面に結合された連続気泡表皮と、を含み、前記難燃性騒音低減層が、２００９年のＡＳＴＭ  Ｅ８４によって試験される際、２５未満の火炎伝播指数および１５０未満の煙発生指数を有し、前記難燃性騒音低減層が、ＡＳＴＭ  Ｃ４２３−１７によって試験される際、少なくとも０．５の騒音低減係数を有する、難燃性騒音低減層と、
前記難燃性騒音低減層の第１の表面に結合されており、かつ建物の屋根パネルに結合して、前記屋根パネルの上に耐候性難燃性騒音低減屋根板を提供するように構成された、耐候性屋根板基材と、を含む、屋根板。
【請求項７２】
前記難燃性騒音低減層の第２の表面に結合された天候バリアをさらに含む、請求項７１に記載の屋根板。
【請求項７３】
前記屋根板が、アスファルトを含む、請求項７１に記載の屋根板。
【請求項７４】
前記連続気泡表皮が、少なくとも１０％の開口表面積を有し、前記屋根板が、ＡＳＴＭ  Ｃ４２３−１７によって試験される際、少なくとも０．８５の騒音低減係数を有する、請求項７３に記載の屋根板。
【請求項７５】
前記難燃剤が、膨張性グラファイト粒子、または水酸化マグネシウム、または両方を含む、請求項７４に記載の屋根板。
【請求項７６】
前記連続気泡表皮が、少なくとも１０％の開口表面積を有する有孔フィルムを含み、前記屋根板が、ＡＳＴＭ  Ｃ４２３−１７によって試験される際、少なくとも０．８５の騒音低減係数を有する、請求項７５に記載の屋根板。
【請求項７７】
前記多孔質コア層の第２の表面上に配置された独立気泡表皮をさらに含む、請求項７６に記載の屋根板。
【請求項７８】
前記難燃剤が、前記多孔性コア層中に均質に分散されている、請求項７７に記載の屋根板。
【請求項７９】
前記熱可塑性材料が、ポリオレフィン樹脂を含み、前記複数の強化繊維が、ガラス繊維、または鉱物繊維、または両方を含む、請求項７８に記載の屋根板。
【請求項８０】
第２の耐候性屋根板に結合された第２の難燃性騒音低減層を含む第２の屋根板をさらに含み、前記耐候性屋根板が、前記第２の耐候性屋根板に重なり合うように位置付けられているとき、前記難燃性騒音低減層が、前記第２の難燃性騒音低減層に係止するように構成されている、請求項７９に記載の屋根板。
【請求項８１】
レクリエーション用車両内装パネルであって、
難燃性音低減層であって、
熱可塑性材料によって一緒に保持された複数の強化繊維のランダム配列を含む連続気泡構造のウェブを含む多孔質コア層であって、前記多孔質コア層が、難燃剤および少なくとも２５００ｇｓｍの坪量を含む、多孔質コア層と、
前記多孔質コア層の第１の表面に結合された連続気泡表皮と、を含む、難燃性音低減層と、
前記多孔質コア層の第２の表面に結合された内装壁基材と、を含み、前記レクリエーション用車両内装パネルが、２００９年のＡＳＴＭ  Ｅ８４によって試験される際、２５未満の火炎伝播指数および１５０未満の煙発生指数を有し、前記レクリエーション用内装車両パネルが、ＡＳＴＭ  Ｃ４２３−１７によって試験される際、少なくとも０．５の騒音低減係数を有する、レクリエーション用車両内装パネル。
【請求項８２】
前記内装壁基材が、装飾層として構成されている、請求項８１に記載のレクリエーション用車両内装パネル。
【請求項８３】
前記連続気泡表皮が、少なくとも１０％の開口表面積を有し、前記レクリエーション用車両内装パネルが、ＡＳＴＭ  Ｃ４２３−１７によって試験される際、少なくとも０．８５の騒音低減係数を有する、請求項８２に記載のレクリエーション用車両内装パネル。
【請求項８４】
前記難燃剤が、膨張性グラファイト粒子、または水酸化マグネシウム、または両方を含む、請求項８３に記載のレクリエーション用車両内装パネル。
【請求項８５】
前記連続気泡表皮が、少なくとも１０％の開口表面積を有する有孔フィルムを含み、前記レクリエーション用車両内装パネルが、ＡＳＴＭ  Ｃ４２３−１７によって試験される際、少なくとも０．８５の騒音低減係数を有する、請求項８４に記載のレクリエーション用車両内装パネル。
【請求項８６】
前記多孔質コア層の第２の表面上に配置された独立気泡表皮をさらに含む、請求項８５に記載のレクリエーション用車両内装パネル。
【請求項８７】
前記難燃剤が、前記多孔性コア層中に均質に分散されている、請求項８６に記載のレクリエーション用車両内装パネル。
【請求項８８】
前記熱可塑性材料が、ポリオレフィン樹脂を含み、前記複数の強化繊維が、ガラス繊維、または鉱物繊維、または両方を含む、請求項８７に記載のレクリエーション用車両内装パネル。
【請求項８９】
第２の内装壁基材に結合された第２の難燃性騒音低減層を含む第２のレクリエーション用車両内装パネルをさらに含み、前記内装壁基材が、前記レクリエーション用車両内装パネルの第１の側面で、前記第２の内装壁基材に垂直に重なり合うように位置付けられているとき、前記難燃性騒音低減層が、前記第２の難燃性騒音低減層に係止するように構成されている、請求項８８に記載のレクリエーション用車両内装パネル。
【請求項９０】
第３の内装壁基材に結合された第３の難燃性騒音低減層を含む第３のレクリエーション用車両内装パネルをさらに含み、前記内装壁基材が、前記レクリエーション用車両内装パネルの第２の側面で、前記第３の内装壁基材に垂直に重なり合うように位置付けられているとき、前記難燃性騒音低減層が、前記第３の難燃性騒音低減層に係止するように構成されている、請求項８９に記載のレクリエーション用車両内装パネル。
【請求項９１】
レクリエーション用車両外装パネルであって、
難燃性音低減層であって、
熱可塑性材料によって一緒に保持された複数の強化繊維のランダム配列を含む連続気泡構造のウェブを含む多孔質コア層であって、前記多孔質コア層が、難燃剤および少なくとも２５００ｇｓｍの坪量を含む、多孔質コア層と、
前記多孔質コア層の第１の表面に結合された連続気泡表皮と、を含む、難燃性音低減層と、
前記多孔質コア層の第２の表面に結合された耐候性外装壁基材と、を含み、前記レクリエーション用車両外装パネルが、２００９年のＡＳＴＭ  Ｅ８４によって試験される際、２５未満の火炎伝播指数および１５０未満の煙発生指数を有し、前記レクリエーション用外装車両パネルが、ＡＳＴＭ  Ｃ４２３−１７によって試験される際、少なくとも０．５の騒音低減係数を有する、レクリエーション用車両外装パネル。
【請求項９２】
前記外装壁基材が、ガラス繊維を含むか、または金属パネルとして構成されている、請求項９１に記載のレクリエーション用車両外装パネル。
【請求項９３】
前記連続気泡表皮が、少なくとも１０％の開口表面積を有する有孔フィルムを含み、前記レクリエーション用車両外装パネルが、ＡＳＴＭ  Ｃ４２３−１７によって試験される際、少なくとも０．８５の騒音低減係数を有する、請求項９２に記載のレクリエーション用車両外装パネル。
【請求項９４】
前記難燃剤が、膨張性グラファイト粒子、または水酸化マグネシウム、または両方を含む、請求項９３に記載のレクリエーション用車両外装パネル。
【請求項９５】
前記連続気泡表皮が、少なくとも１０％の開口表面積を有する有孔フィルムを含み、前記レクリエーション用車両外装パネルが、ＡＳＴＭ  Ｃ４２３−１７によって試験される際、少なくとも０．８５の騒音低減係数を有する、請求項９４に記載のレクリエーション用車両外装パネル。
【請求項９６】
前記多孔質コア層の第２の表面上に配置された独立気泡表皮をさらに含む、請求項９５に記載のレクリエーション用車両外装パネル。
【請求項９７】
前記難燃剤が、前記多孔性コア層中に均質に分散されている、請求項９６に記載のレクリエーション用車両外装パネル。
【請求項９８】
前記熱可塑性材料が、ポリオレフィン樹脂を含み、前記複数の強化繊維が、ガラス繊維、または鉱物繊維、または両方を含む、請求項９７に記載のレクリエーション用車両外装パネル。
【請求項９９】
第２の外装壁基材に結合された第２の難燃性騒音低減層を含む第２のレクリエーション用車両外装パネルをさらに含み、前記外装壁基材が、前記レクリエーション用車両外装パネルの第１の側面で、前記第２の外装壁基材に重なり合うように位置付けられているとき、前記難燃性騒音低減層が、前記第２の難燃性騒音低減層に係止するように構成されている、請求項９８に記載のレクリエーション用車両外装パネル。
【請求項１００】
第３の外装壁基材に結合された第３の難燃性騒音低減層を含む第３のレクリエーション用車両外装パネルをさらに含み、前記外装壁基材が、前記レクリエーション用車両外装パネルの第２の側面で、前記第３の外装壁基材に重なり合うように位置付けられているとき、前記難燃性騒音低減層が、前記第３の難燃性騒音低減層に係止するように構成されている、請求項９９に記載のレクリエーション用車両外装パネル。
【請求項１０１】
２次元または３次元の特徴を有する内装建築用パネルであって、
熱可塑性材料によって一緒に保持された複数の強化繊維のランダム配列を含む連続気泡構造のウェブを含む多孔質コア層であって、前記多孔質コア層が、難燃剤および少なくとも２５００ｇｓｍの坪量を含む、多孔質コア層と、
前記多孔質コア層の第１の表面上に配置された連続気泡表皮と、を含み、前記２次元または３次元の特徴を有する前記内装建築用パネルが、ＡＳＴＭ  Ｃ４２３−１７によって試験される際、少なくとも０．５の騒音低減係数を有し、前記２次元または３次元の特徴を有する前記内装建築用パネルが、２００９年のＡＳＴＭ  Ｅ８４によって試験される際、２５未満の火炎伝播指数および１５０未満の煙発生指数を有する、２次元または３次元の特徴を有する内装建築用パネル。
【請求項１０２】
内装トリム物品であって、
難燃性騒音低減層であって、
熱可塑性材料によって一緒に保持された複数の強化繊維のランダム配列を含む連続気泡構造のウェブを含む多孔質コア層であって、前記多孔質コア層が、難燃剤および少なくとも２５００ｇｓｍの坪量を含む、多孔質コア層と、
前記多孔質コア層の第１の表面上に配置された連続気泡表皮と、を含み、前記難燃性騒音低減層が、ＡＳＴＭ  Ｃ４２３−１７によって試験される際、少なくとも０．５の騒音低減係数を有し、前記難燃性騒音低減層が、２００９年のＡＳＴＭ  Ｅ８４によって試験される際、２５未満の火炎伝播指数および１５０未満の煙発生指数を有する、難燃性騒音低減層と、
前記難燃性騒音低減層の第１の表面に結合された内装トリム基材と、を含む、内装トリム物品。
【発明の詳細な説明】
【技術分野】
【０００１】
関連出願
本出願は、２０１８年１月５日に出願された米国仮特許出願第６２／６１４，０３８号、および２０１８年３月５日に出願された米国仮特許出願第６２／６３８，８５９号の各々に関し、その優先権および利益を主張するものであり、これらの各々の開示全体は、参照により本明細書に組み込まれる。
本明細書に記載される特定の実施例は、難燃性および騒音低減性の両方を提供する複合物品に関する。
【背景技術】
【０００２】
複合材料は、建築および建設、自動車、ならびにレクリエーション用車両など、異なる産業で幅広い用途を有する。これらの産業で使用するには、複合材料は、多くの場合特定の性能特性に適合する必要がある。
【発明の概要】
【０００３】
難燃性と騒音低減性の両方を提供し得る軽量強化熱可塑性（ＬＷＲＴ）複合物品の特定の態様、実施形態、構成、および実施例が説明される。特定の構成は、特定の構成要素を含むものとして説明されるが、構成要素は、所望の性能特性を有する物品を提供するために再配置、置換、または他の方法で変更され得る。加えて、他の構成要素、層、および材料は、本明細書に記載される例示的な構成要素上、中、または共に使用され得る。
【０００４】
第１の態様では、熱可塑性材料によって一緒に保持された複数の強化繊維のランダム配列を含む連続気泡構造のウェブを含む多孔質コア層であって、多孔質コア層が、難燃剤と、少なくとも２５００グラム毎平方メートル（ｇｓｍ）、例えば、少なくとも２８００ｇｓｍの坪量と、を含む、多孔質コア層、を含む熱可塑性複合物品が提供される。いくつかの実施例では、複合物品はまた、多孔質コア層の第１の表面上に配置された連続気泡表皮も含み、複合物品は、ＡＳＴＭ  Ｃ４２３−１７によって試験される際、少なくとも０．５の騒音低減係数を含み、複合物品は、２００９年のＡＳＴＭ  Ｅ８４によって試験される際、２５未満の火炎伝播指数および１５０未満の煙発生指数を含む。
【０００５】
特定の実施形態では、難燃剤は、膨張性グラファイト粒子を含む。いくつかの実施例では、連続気泡表皮は、少なくとも１０％の開口表面積を有する有孔フィルムを含み、複合物品は、ＡＳＴＭ  Ｃ４２３−１７によって試験される際、少なくとも０．８５の騒音低減係数を含む。
【０００６】
他の実施形態では、難燃剤は、水酸化マグネシウムを含む。いくつかの場合において、連続気泡表皮は、少なくとも１０％の開口表面積を有する有孔フィルムを含み、複合物品は、ＡＳＴＭ  Ｃ４２３−１７によって試験される際、少なくとも０．８５の騒音低減係数を含む。
【０００７】
いくつかの実施例では、熱可塑性材料は、ポリオレフィン樹脂を含む。他の実施例では、複数の強化繊維は、ガラス繊維を含む。いくつかの実施形態では、複合物品は、多孔質コア層の第２の表面上に配置された装飾層を含む。
【０００８】
他の実施例では、複合物品は、多孔質コア層の第２の表面上に配置された独立気泡表皮を含む。いくつかの実施例では、複合物品は、独立気泡表皮上に配置された装飾層を含む。
【０００９】
別の態様では、天井タイルは、多孔質コア層と、多孔質コア層上に配置された連続気泡表皮と、を含む。例えば、天井タイルは、熱可塑性材料によって一緒に保持された複数の強化繊維のランダム配列を含む連続気泡構造のウェブを含む多孔質コア層であって、多孔質コア層が、難燃剤と、少なくとも２５００ｇｓｍ、例えば、少なくとも２８００ｇｓｍの坪量と、を含む、多孔質コア層、を含み得る。天井タイルはまた、多孔質コア層の第１の表面上に配置された連続気泡表皮も含み得、天井タイルは、ＡＳＴＭ  Ｃ４２３−１７によって試験される際、少なくとも０．５の騒音低減係数を含み、天井タイルは、２００９年のＡＳＴＭ  Ｅ８４によって試験される際、２５未満の火炎伝播指数および１５０未満の煙発生指数を含む。
【００１０】
特定の実施形態では、連続気泡表皮は、少なくとも１０％の開口表面積を含み、天井タイルは、ＡＳＴＭ  Ｃ４２３−１７によって試験される際、少なくとも０．８５の騒音低減係数を含む。他の実施形態では、天井タイルは、連続気泡表皮上に配置された多孔質装飾層をさらに含む。いくつかの実施例では、難燃剤は、膨張性グラファイト粒子、または水酸化マグネシウム、または両方を含む。特定の実施例では、連続気泡表皮は、少なくとも１０％の開口表面積を有する有孔フィルムを含み、天井タイルパネルは、ＡＳＴＭ  Ｃ４２３−１７によって試験される際、少なくとも０．８５の騒音低減係数を含む。いくつかの実施形態では、天井タイルは、多孔質コア層の第２の表面上に配置された独立気泡表皮を含む。特定の場合において、難燃剤は、多孔性コア層中に均質に分散されている。いくつかの実施例では、熱可塑性材料は、ポリオレフィン樹脂を含む。特定の実施例では、複数の強化繊維は、ガラス繊維、または鉱物繊維、または両方を含む。いくつかの実施形態では、多孔質コア層は、粘土をさらに含む。
【００１１】
別の態様では、別のキュービクル壁パネルに結合するようにサイズ設定および配置されたキュービクル壁パネルが説明される。例えば、キュービクル壁パネルは、熱可塑性材料によって一緒に保持された複数の強化繊維のランダム配列を含む連続気泡構造のウェブを含む多孔質コア層であって、多孔質コア層が、難燃剤と、少なくとも２５００ｇｓｍ、例えば、少なくとも２８００ｇｓｍの坪量と、を含む、多孔質コア層、を含み得る。キュービクル壁パネルはまた、多孔質コア層の第１の表面上に配置された連続気泡表皮も含み得、キュービクル壁パネルは、ＡＳＴＭ  Ｃ４２３−１７によって試験される際、少なくとも０．５の騒音低減係数を含み、キュービクル壁パネルは、２００９年のＡＳＴＭ  Ｅ８４によって試験される際、２５未満の火炎伝播指数および１５０未満の煙発生指数を含む。
【００１２】
いくつかの実施例では、連続気泡表皮は、少なくとも１０％の開口表面積を含み、キュービクル壁パネルは、ＡＳＴＭ  Ｃ４２３−１７によって試験される際、少なくとも０．８５の騒音低減係数を含む。他の実施例では、キュービクル壁パネルは、連続気泡表皮上に配置された多孔質装飾層を含む。いくつかの実施例では、難燃剤は、膨張性グラファイト粒子、または水酸化マグネシウム、または両方を含む。さらなる実施例では、連続気泡表皮は、少なくとも１０％の開口表面積を有する有孔フィルムを含み、キュービクル壁パネルは、ＡＳＴＭ  Ｃ４２３−１７によって試験される際、少なくとも０．８５の騒音低減係数を含む。いくつかの場合において、キュービクル壁パネルは、多孔質コア層の第２の表面上に配置された独立気泡表皮を含む。他の実施例では、難燃剤は、多孔性コア層中に均質に分散されている。いくつかの実施形態では、熱可塑性材料は、ポリオレフィン樹脂を含む。特定の実施例では、複数の強化繊維は、ガラス繊維、または鉱物繊維、または両方を含む。いくつかの場合において、多孔質コア層は、粘土をさらに含む。
【００１３】
追加の態様では、構造パネルは、多孔質コア層と、連続気泡表皮と、多孔質コア層に結合された構造基材と、を含む。多孔質コア層は、熱可塑性材料によって一緒に保持された複数の強化繊維のランダム配列を含む連続気泡構造のウェブを含み得、多孔質コア層は、難燃剤と、少なくとも２５００ｇｓｍ、例えば、少なくとも２８００ｇｓｍの坪量と、を含む。連続気泡表皮は、多孔質コア層の第１の表面に結合され得る。構造基材は、多孔質コア層の第２の表面に結合され得、構造パネルは、２００９年のＡＳＴＭ  Ｅ８４によって試験される際、２５未満の火炎伝播指数および１５０未満の煙発生指数を含み、構造パネルは、ＡＳＴＭ  Ｃ４２３−１７によって試験される際、少なくとも０．８５の騒音低減係数を提供する。
【００１４】
特定の実施形態では、構造基材は、合板パネル、石膏ボード、木材タイル、セラミックタイル、金属タイル、木材パネル、コンクリートパネル、コンクリートボード、またはレンガを含む。他の実施形態では、連続気泡表皮は、少なくとも１０％の開口表面積を含み、構造パネルは、ＡＳＴＭ  Ｃ４２３−１７によって試験される際、少なくとも０．８５の騒音低減係数を含む。いくつかの実施例では、構造パネルは、連続気泡表皮上に配置された多孔質装飾層を含む。特定の実施例では、難燃剤は、膨張性グラファイト粒子、または水酸化マグネシウム、または両方を含む。いくつかの実施例では、連続気泡表皮は、少なくとも１０％の開口表面積を有する有孔フィルムを含み、構造パネルは、ＡＳＴＭ  Ｃ４２３−１７によって試験される際、少なくとも０．８５の騒音低減係数を含む。他の実施例では、構造パネルは、多孔質コア層の第２の表面上に配置された独立気泡表皮を含む。いくつかの実施形態では、難燃剤は、多孔性コア層中に均質に分散されている。特定の実施例では、熱可塑性材料は、ポリオレフィン樹脂を含み、複数の強化繊維は、ガラス繊維、または鉱物繊維、または両方を含む。いくつかの実施例では、構造パネルは、連続気泡表皮に結合された第２の構造パネルを含み、第２の構造パネルは、多孔質構造パネルである。
【００１５】
別の態様では、壁パネルは、多孔質コア層と、連続気泡表皮と、壁基材と、を含む。多孔質コア層は、熱可塑性材料によって一緒に保持された複数の強化繊維のランダム配列を含む連続気泡構造のウェブを含み、多孔質コア層は、難燃剤と、少なくとも２５００ｇｓｍ、例えば、少なくとも２８００ｇｓｍの坪量と、を含む。連続気泡表皮は、多孔質コア層の第１の表面に結合され得る。壁基材は、多孔質コア層の第２の表面に結合され得、かつ壁パネルが、壁表面に結合されているとき、多孔質コア層を支持するように構成され得、壁パネルは、２００９年のＡＳＴＭ  Ｅ８４によって試験される際、２５未満の火炎伝播指数および１５０未満の煙発生指数を含み、壁パネルは、ＡＳＴＭ  Ｃ４２３−１７によって試験される際、少なくとも０．５の吸音係数を含む。
【００１６】
いくつかの実施例では、壁基材は、セルロースを含まない。他の実施例では、連続気泡表皮は、少なくとも１０％の開口表面積を含み、壁パネルは、ＡＳＴＭ  Ｃ４２３−１７によって試験される際、少なくとも０．８５の騒音低減係数を含む。いくつかの実施例では、壁パネルは、連続気泡表皮上に配置された多孔質装飾層を含む。特定の場合において、難燃剤は、膨張性グラファイト粒子、または水酸化マグネシウム、または両方を含む。いくつかの実施例では、連続気泡表皮は、少なくとも１０％の開口表面積を有する有孔フィルムを含み、壁パネルは、ＡＳＴＭ  Ｃ４２３−１７によって試験される際、少なくとも０．５の騒音低減係数を含む。他の実施形態では、壁パネルは、多孔質コア層の第２の表面上に配置された独立気泡表皮を含む。いくつかの実施例では、難燃剤は、多孔性コア層中に均質に分散されている。特定の実施例では、熱可塑性材料は、ポリオレフィン樹脂を含み、複数の強化繊維は、ガラス繊維、または鉱物繊維、または両方を含む。いくつかの実施形態では、壁パネルは、連続気泡表皮に結合された第２の壁パネルを含み、第２の壁パネルは、多孔質壁パネルである。
【００１７】
追加の態様では、ビニールサイディングパネルは、難燃性騒音低減層およびビニール基材を含む。いくつかの実施例では、難燃性騒音低減層は、熱可塑性材料によって一緒に保持された複数の強化繊維のランダム配列を含む連続気泡構造のウェブを含む多孔質コア層であって、多孔質コア層が、難燃剤と、少なくとも２５００ｇｓｍ、例えば、少なくとも２８００ｇｓｍの坪量と、を含む、多孔質コア層と、多孔質コア層の第１の表面に結合された連続気泡表皮と、を含み、難燃性層は、２００９年のＡＳＴＭ  Ｅ８４によって試験される際、２５未満の火炎伝播指数および１５０未満の煙発生指数を含み、難燃性層は、ＡＳＴＭ  Ｃ４２３−１７によって試験される際、少なくとも０．５の騒音低減係数を含む。ビニール基材は、難燃性騒音低減層の第１の表面に結合され得、かつ建物の非水平表面に結合して、ビニールサイディングパネルを建物の非水平表面に保持するように構成され得る。
【００１８】
特定の実施例では、ビニールサイディングパネルは、難燃性騒音低減層の第２の表面に結合された天候バリアを含む。いくつかの実施例では、ビニール基材は、釘打ちフランジを含む。他の実施例では、連続気泡表皮は、少なくとも１０％の開口表面積を含み、ビニールサイディングは、ＡＳＴＭ  Ｃ４２３−１７によって試験される際、少なくとも０．８５の騒音低減係数を含む。いくつかの実施例では、難燃剤は、膨張性グラファイト粒子、または水酸化マグネシウム、または両方を含む。特定の実施形態では、連続気泡表皮は、少なくとも１０％の開口表面積を有する有孔フィルムを含み、ビニールサイディングパネルは、ＡＳＴＭ  Ｃ４２３−１７によって試験される際、少なくとも０．８５の騒音低減係数を含む。いくつかの実施例では、ビニールサイディングパネルは、多孔質コア層の第２の表面上に配置された独立気泡表皮を含む。他の実施例では、難燃剤は、多孔性コア層中に均質に分散されている。いくつかの場合において、熱可塑性材料は、ポリオレフィン樹脂を含み、複数の強化繊維は、ガラス繊維、または鉱物繊維、または両方を含む。いくつかの実施形態では、ビニールサイディングパネルは、第２のビニール基材に結合された第２の難燃性騒音低減層を含む第２のビニールサイディングパネルを含み、ビニール基材が、第２のビニール基材に結合されているとき、難燃性騒音低減層は、第２の難燃性騒音低減層に係止するように構成されている。
【００１９】
別の態様では、屋根パネルは、難燃性騒音低減層および屋根基材を含む。難燃性騒音低減層は、熱可塑性材料によって一緒に保持された複数の強化繊維のランダム配列を含む連続気泡構造のウェブを含む多孔質コア層であって、多孔質コア層が、難燃剤と、少なくとも２５００ｇｓｍ、例えば、少なくとも２８００ｇｓｍの坪量と、を含む、多孔質コア層と、多孔質コア層の第１の表面に結合された連続気泡表皮と、を含み、難燃性騒音低減層は、２００９年のＡＳＴＭ  Ｅ８４によって試験される際、２５未満の火炎伝播指数および１５０未満の煙発生指数を含み、難燃性騒音低減層は、ＡＳＴＭ  Ｃ４２３−１７によって試験される際、少なくとも０．５の騒音低減係数を含む。屋根基材は、難燃性騒音低減層の第１の表面に結合され得、かつ住宅の屋根に結合して、屋根パネルを屋根に保持するように構成され得る。
【００２０】
特定の実施形態では、屋根パネルは、難燃性騒音低減層の第２の表面に結合された天候バリアを含む。いくつかの実施例では、屋根基材は、セルロース系材料を含む。他の実施例では、連続気泡表皮は、少なくとも１０％の開口表面積を含み、屋根パネルは、ＡＳＴＭ  Ｃ４２３−１７によって試験される際、少なくとも０．８５の騒音低減係数を含む。いくつかの実施形態では、難燃剤は、膨張性グラファイト粒子、または水酸化マグネシウム、または両方を含む。いくつかの実施例では、連続気泡表皮は、少なくとも１０％の開口表面積を有する有孔フィルムを含み、屋根パネルは、ＡＳＴＭ  Ｃ４２３−１７によって試験される際、少なくとも０．８５の騒音低減係数を含む。いくつかの実施例では、屋根パネルは、多孔質コア層の第２の表面上に配置された独立気泡表皮を含む。特定の実施形態では、難燃剤は、多孔性コア層中に均質に分散されている。いくつかの実施例では、熱可塑性材料は、ポリオレフィン樹脂を含み、複数の強化繊維は、ガラス繊維、または鉱物繊維、または両方を含む。いくつかの実施形態では、屋根パネルは、第２の屋根基材に結合された第２の難燃性騒音低減層を含む第２の屋根パネルを含み、屋根基材が、第２の屋根基材に重なり合うように位置付けられているとき、難燃性騒音低減層は、第２の難燃性騒音低減層に係止するように構成されている。
【００２１】
追加の態様では、屋根板は、難燃性騒音低減層および耐候性屋根板基材を含む。いくつかの実施例では、難燃性騒音低減層は、熱可塑性材料によって一緒に保持された複数の強化繊維のランダム配列を含む連続気泡構造のウェブを含む多孔質コア層であって、多孔質コア層が、難燃剤と、少なくとも２５００ｇｓｍ、例えば、少なくとも２８００ｇｓｍの坪量と、を含む、多孔質コア層と、多孔質コア層の第１の表面に結合された連続気泡表皮と、を含み、難燃性騒音低減層は、２００９年のＡＳＴＭ  Ｅ８４によって試験される際、２５未満の火炎伝播指数および１５０未満の煙発生指数を含み、難燃性騒音低減層は、ＡＳＴＭ  Ｃ４２３−１７によって試験される際、少なくとも０．５の騒音低減係数を含む。耐候性屋根板基材は、難燃性騒音低減層の第１の表面に結合され得、かつ建物の屋根パネルに結合して、屋根パネル上に耐候性難燃性騒音低減屋根板を提供するように構成され得る。
【００２２】
いくつかの実施例では、屋根板は、難燃性騒音低減層の第２の表面に結合された天候バリアを含む。いくつかの実施例では、屋根板は、アスファルトを含む。他の実施例では、連続気泡表皮は、少なくとも１０％の開口表面積を含み、屋根板は、ＡＳＴＭ  Ｃ４２３−１７によって試験される際、少なくとも０．８５の騒音低減係数を含む。特定の実施例では、難燃剤は、膨張性グラファイト粒子、または水酸化マグネシウム、または両方を含む。いくつかの実施形態では、連続気泡表皮は、少なくとも１０％の開口表面積を有する有孔フィルムを含み、屋根板は、ＡＳＴＭ  Ｃ４２３−１７によって試験される際、少なくとも０．８５の騒音低減係数を含む。いくつかの実施例では、屋根板は、多孔質コア層の第２の表面上に配置された独立気泡表皮を含む。特定の実施形態では、難燃剤は、多孔性コア層中に均質に分散されている。特定の実施例では、熱可塑性材料は、ポリオレフィン樹脂を含み、複数の強化繊維は、ガラス繊維、または鉱物繊維、または両方を含む。他の実施例では、屋根板は、第２の耐候性屋根板に結合された第２の難燃性騒音低減層を含む第２の屋根板を含み、耐候性屋根板が、第２の耐候性屋根板に重なり合うように位置付けられているとき、難燃性騒音低減層は、第２の難燃性騒音低減層に係止するように構成されている。
【００２３】
別の態様では、レクリエーション用車両内装パネルは、難燃性音低減層および内装壁基材を含む。難燃性音低減層は、熱可塑性材料によって一緒に保持された複数の強化繊維のランダム配列を含む連続気泡構造のウェブを含む多孔質コア層であって、多孔質コア層が、難燃剤と、少なくとも２５００ｇｓｍ、例えば、少なくとも２８００ｇｓｍの坪量と、を含む、多孔質コア層と、多孔質コア層の第１の表面に結合された連続気泡表皮と、を含む。内装壁基材は、多孔質コア層の第２の表面に結合され得、レクリエーション用車両内装パネルは、２００９年のＡＳＴＭ  Ｅ８４によって試験される際、２５未満の火炎伝播指数および１５０未満の煙発生指数を含み、レクリエーション用内装車両パネルは、ＡＳＴＭ  Ｃ４２３−１７によって試験される際、少なくとも０．５の騒音低減係数を含む。
【００２４】
いくつかの実施例では、内装壁基材は、装飾層として構成されている。他の実施例では、連続気泡表皮は、少なくとも１０％の開口表面積を含み、レクリエーション用車両内装パネルは、ＡＳＴＭ  Ｃ４２３−１７によって試験される際、少なくとも０．８５の騒音低減係数を含む。いくつかの実施形態では、難燃剤は、膨張性グラファイト粒子、または水酸化マグネシウム、または両方を含む。特定の実施例では、連続気泡表皮は、少なくとも１０％の開口表面積を有する有孔フィルムを含み、レクリエーション用車両内装パネルは、ＡＳＴＭ  Ｃ４２３−１７によって試験される際、少なくとも０．８５の騒音低減係数を含む。他の実施例では、レクリエーション内部車両内装パネルは、多孔質コア層の第２の表面上に配置された独立気泡表皮を含む。他の実施例では、難燃剤は、多孔性コア層中に均質に分散されている。いくつかの実施例では、熱可塑性材料は、ポリオレフィン樹脂を含み、複数の強化繊維は、ガラス繊維、または鉱物繊維、または両方を含む。他の実施例では、レクリエーション用車両内装パネルは、第２の内装壁基材に結合された第２の難燃性騒音低減層を含む第２のレクリエーション用車両内装パネルを含み、内装壁基材が、レクリエーション用車両内装パネルの第１の側面で、第２の内装壁基材に垂直に重なり合うように位置付けられているとき、難燃性騒音低減層は、第２の難燃性騒音低減層に係止するように構成されている。追加の実施例では、レクリエーション用車両内装パネルは、第３の内装壁基材に結合された第３の難燃性騒音低減層を含む第３のレクリエーション用車両内装パネルを含み、内装壁基材が、レクリエーション用車両内装パネルの第２の側面で、第３の内装壁基材に垂直に重なり合うように位置付けられているとき、難燃性騒音低減層は、第３の難燃性騒音低減層に係止するように構成されている。
【００２５】
追加の態様では、レクリエーション用車両外装パネルは、難燃性音低減層および耐候性外装壁基材を含む。難燃性音低減層は、熱可塑性材料によって一緒に保持された複数の強化繊維のランダム配列を含む連続気泡構造のウェブを含む多孔質コア層であって、多孔質コア層が、難燃剤と、少なくとも２５００ｇｓｍ、例えば、少なくとも２８００ｇｓｍの坪量と、を含む、多孔質コア層と、多孔質コア層の第１の表面に結合された連続気泡表皮と、を含む。耐候性外装壁基材は、多孔質コア層の第２の表面に結合され得、レクリエーション用車両外装パネルは、２００９年のＡＳＴＭ  Ｅ８４によって試験される際、２５未満の火炎伝播指数および１５０未満の煙発生指数を含み、レクリエーション用外装車両パネルは、ＡＳＴＭ  Ｃ４２３−１７によって試験される際、少なくとも０．５の騒音低減係数を含む。
【００２６】
いくつかの実施例では、外装壁基材は、ガラス繊維を含むか、または金属パネルとして構成されている。他の実施例では、連続気泡表皮は、少なくとも１０％の開口表面積を有する有孔フィルムを含み、レクリエーション用車両外装パネルは、ＡＳＴＭ  Ｃ４２３−１７によって試験される際、少なくとも０．８５の騒音低減係数を含む。追加の実施例では、難燃剤は、膨張性グラファイト粒子、または水酸化マグネシウム、または両方を含む。他の実施形態では、連続気泡表皮は、少なくとも１０％の開口表面積を有する有孔フィルムを含み、レクリエーション用車両外装パネルは、ＡＳＴＭ  Ｃ４２３−１７によって試験される際、少なくとも０．８５の騒音低減係数を含む。いくつかの実施例では、レクリエーション用車両外装パネルは、多孔質コア層の第２の表面上に配置された独立気泡表皮を含む。他の実施例では、難燃剤は、多孔性コア層中に均質に分散されている。いくつかの実施形態において、熱可塑性材料は、ポリオレフィン樹脂を含み、複数の強化繊維は、ガラス繊維、または鉱物繊維、または両方を含む。他の実施例では、レクリエーション用車両外装パネルは、第２の外装壁基材に結合された第２の難燃性騒音低減層を含む第２のレクリエーション用車両外装パネルを含み、外装壁基材が、レクリエーション用車両外装パネルの第１の側面で、第２の外装壁基材に重なり合うように位置付けられているとき、難燃性騒音低減層は、第２の難燃性騒音低減層に係止するように構成されている。いくつかの実施例では、レクリエーション用車両外装パネルは、第３の外装壁基材に結合された第３の難燃性騒音低減層を含む第３のレクリエーション用車両外装パネルを含み、外装壁基材が、レクリエーション用車両外装パネルの第２の側面で、第３の外装壁基材に重なり合うように位置付けられているとき、難燃性騒音低減層は、第３の難燃性騒音低減層に係止するように構成されている。
【００２７】
別の態様では、２次元または３次元の特徴を含む内装建築用パネルが提供される。いくつかの実施例では、内装建築用パネルは、熱可塑性材料によって一緒に保持された複数の強化繊維のランダム配列を含む連続気泡構造のウェブを含む多孔質コア層であって、多孔質コア層が、難燃剤と、少なくとも２５００ｇｓｍ、例えば、少なくとも２８００ｇｓｍの坪量と、を含む、多孔質コア層と、多孔質コア層の第１の表面上に配置された連続気泡表皮と、を含み、２次元または３次元の特徴を含む内装建築用パネルは、ＡＳＴＭ  Ｃ４２３−１７によって試験される際、少なくとも０．５の騒音低減係数を含み、２次元または３次元の特徴を含む内装建築用パネルは、２００９年のＡＳＴＭ  Ｅ８４によって試験される際、２５未満の火炎伝播指数および１５０未満の煙発生指数を含む。
【００２８】
追加の態様では、内装トリム物品が説明される。内装トリムは、例えば、難燃性騒音低減層および内装トリム基材を含み得る。難燃性騒音低減層は、熱可塑性材料によって一緒に保持された複数の強化繊維のランダム配列を含む連続気泡構造のウェブを含む多孔質コア層であって、多孔質コア層が、難燃剤と、少なくとも２５００ｇｓｍ、例えば、少なくとも２８００ｇｓｍの坪量と、を含む、多孔質コア層と、多孔質コア層の第１の表面上に配置された連続気泡表皮と、を含み、難燃性騒音低減層は、ＡＳＴＭ  Ｃ４２３−１７によって試験される際、少なくとも０．５の騒音低減係数を含み、難燃性騒音低減層は、２００９年のＡＳＴＭ  Ｅ８４によって試験される際、２５未満の火炎伝播指数および１５０未満の煙発生指数を含む。内装トリム基材は、難燃性騒音低減層の第１の表面に結合され得る。内装トリムは、例えば、ベースモールディング、クラウンモールディング、ドアモールディング、チェアレール、ウィンドウモールディング、または他の内装トリム物品であり得る。
【００２９】
追加の態様、構成、実施形態、実施例、および特徴が、以下でより詳細に説明される。
【図面の簡単な説明】
【００３０】
複合物品の特定の例示的な構成が、図を参照して説明される。
【図１】特定の構成に従って、一方の表面上で連続気泡表皮に結合されたプリプレグまたはコア層を含む複合物品の図である。
【図２】特定の構成に従って、連続気泡表皮の異なる領域が異なる多孔率または透過率を含む、一方の表面上で連続気泡表皮に結合されたプリプレグまたはコア層を含む複合物品の図である。
【図３】特定の構成に従って、一方の表面上で連続気泡表皮に結合されたプリプレグまたはコア層と、連続気泡表皮に結合された第２の連続気泡表皮と、を含む複合物品の図である。
【図４Ａ】特定の実施例に従って、一方の表面上で連続気泡表皮に結合されたプリプレグまたはコア層を含み、かつ連続気泡表皮上に配置された表面層を含む複合物品の図である。
【図４Ｂ】特定の実施例に従って、一方の表面上で連続気泡表皮に結合されたプリプレグまたはコア層を含み、かつ連続気泡表皮上に配置された表面層と、プリプレグ上またはコア層上に配置された別の表面層と、を含む複合物品の図である。
【図５】特定の実施形態に従って、一方の表面上で連続気泡表皮に結合され、かつ反対側の表面上で独立気泡表皮に結合されたプリプレグまたはコア層を含む複合物品の図である。
【図６】いくつかの構成に従って、一方の表面上で連続気泡表皮に結合されたプリプレグまたはコア層と、反対側の表面上でプリプレグまたはコア層に結合された表面層と、を含む複合物品の図である。
【図７】特定の実施形態に従って、一方の表面上で連続気泡表皮に結合され、かつ反対側の表面上で独立気泡表皮に結合されたプリプレグまたはコア層を含み、連続気泡表皮が表面層に結合されている、複合物品の図である。
【図８】特定の実施例に従って、連続気泡表皮を通して、第２のプリプレグまたはコア層に結合された第１のプリプレグまたはコア層を含む複合物品の図である。
【図９】特定の実施例に従って、連続気泡表皮を通して、第２のプリプレグまたはコア層に結合された第１のプリプレグまたはコア層を含み、かつプリプレグまたはコア層のうちの１つに結合された別の連続気泡表皮を含む、複合物品の図である。
【図１０】特定の実施形態に従って、連続気泡表皮を通して、第２のプリプレグまたはコア層に結合された第１のプリプレグまたはコア層を含み、かつプリプレグまたはコア層のうちの１つに結合された独立気泡表皮を含む、複合物品の図である。
【図１１】特定の実施例に従って、天井タイルのうちの１つが、本明細書に記載されるＬＷＲＴ物品を含む、天井タイルを示す図である。
【図１２】特定の実施例に従って、パネルのうちの１つが、本明細書に記載されるＬＷＲＴ物品を含む、キュービクルパネルの図である。
【図１３Ａ】特定の実施形態に従って、本明細書に記載されるＬＷＲＴ物品を含む構造パ
【図１３Ｂ】特定の実施形態に従って、構造基材に結合されたＬＷＲＴ物品を含む構造パネルの図である。
【図１４】特定の実施例に従って、本明細書に記載されるＬＷＲＴ物品を含む壁ボードの図である。
【図１５】特定の実施形態に従って、本明細書に記載されるＬＷＲＴ物品を含む建築用サイディングの図である。
【図１６】特定の実施形態に従って、本明細書に記載されるＬＷＲＴ物品を含む屋根パネルの図である。
【図１７】特定の実施形態に従って、本明細書に記載されるＬＷＲＴ物品を含む屋根板の図である。
【図１８】特定の実施形態に従って、本明細書に記載されるＬＷＲＴ物品を含む内装レクリエーション用車両壁の図である。
【図１９】特定の実施形態に従って、本明細書に記載されるＬＷＲＴ物品を含む外装レクリエーション用車両壁の図である。
【図２０】特定の実施例に従って、２次元の特徴を含むＬＷＲＴ物品を含む内装パネルの図である。
【図２１】特定の構成に従って、２次元の特徴を含むＬＷＲＴ物品を含む内装トリムの図である。
【図２２】特定の実施例に従って、特定の試験された材料の吸音性結果を示すグラフである。
【図２３】特定の構成に従って、試料Ａ１および試料Ａ２で測定された音響特性を示すグラフである。
【図２４】特定の実施例に従って、対象Ｂ試料の吸音性能を示すグラフである。
【図２５】特定の実施例に従って、試料Ｂ３の吸音性能を示すグラフである。
【図２６Ａ】いくつかの実施例に従って、燃焼性試験後の試験片の上側面を示す写真である。
【図２６Ｂ】いくつかの実施例に従って、燃焼性試験後の試験片の下側面を示す写真である。
【図２７】いくつかの実施例に従って、異なる試料の曲げ強度測定値を比較する棒グラフである。
【図２８】いくつかの実施例に従って、異なる試料の曲げ強度測定値を比較する別の棒グラフである。  当業者であれば、本開示の利点を考慮して、図１〜２１に示される例示的な表現は、便宜上かつより良い理解を促進するために提供されることを認識するであろう。図中の構成要素の正確な形状、長さ、幅、厚さ、幾何学的配置、および全体的な配向は、使用目的および所望の特性に応じて変動し得る。
【発明を実施するための形態】
【００３１】
互いに結合された２層以上の層を含み得る複合物品のいくつかの構成の実施例が説明される。様々な層が図に示され、以下で説明されるが、異なる層の厚さ、サイズ、および幾何学的配置は同じである必要はなく、図中に示されるもの以外の他の厚さ、サイズ、および幾何学的配置であり得る。さらに、構成要素の正確な配置または層化は、変更され得るか、または図中に示される例示的な層の間に中間層が存在し得る。
【００３２】
特定の実施形態では、本明細書に記載される物品は、一般に、別の層に結合されたプリプレグまたはコア層を含む。プリプレグは、完全には形成されていないコア層であり得、最終的なコア層を形成するように処理される材料を含み得る。例えば、プリプレグは、強化繊維と組み合わせて熱可塑性材料を含み得るが、完全に形成され得ないか、または熱を加えることによって軟化状態で存在し得る。プリプレグは、所望の形状にプレス、圧縮、または成形されて、コア層を提供し得る。プリプレグ層に結合された他の層は、コアを完全に形成する前に、またはコアを完全に形成した後に、追加され得る。他の層は、接着剤を使用してプリプレグまたはコア層に結合され得るか、または、いくつかの場合において、プリプレグまたはコア層と他の層との間に接着材料を使用せずに、プリプレグまたはコア層は、他の層に直接結合され得る。
【００３３】
特定の実施例では、プリプレグまたはコア層は、軽量強化熱可塑性（ＬＷＲＴ）物品で使用され得る。ＬＷＲＴは、高剛性／重量比、低部品重量、シンプルで低コストの部品成形プロセス、低熱膨張係数、リサイクル性などが挙げられるが、これらに限定されない特定の望ましい特性を提供し得る。ＬＷＲＴは、内装および外装の両方の用途向けの異なる種類のソフトトリムを含む、自動車産業における幅広い用途を有する。レクリエーション用車両、商用トラックトレーラー、および同様の用途は、ＬＷＲＴ物品の幅広い用途の別の分類を表す。天井タイル、オフィスパネル、キュービクルパネル、建築および建設産業も、本明細書に記載されるＬＷＲＴ物品を使用し得る。
【００３４】
いくつかの実施例では、本明細書に記載されるＬＷＲＴ物品は、所望のレベルの難燃性および吸音性または騒音低減性を提供し得る。例えば、本明細書に記載される特定の物品は、ＦＭＶＳＳ  ３０２試験またはＳＡＥ  Ｊ３６９試験標準のいずれかに適合し得る。これらの試験は一般に同等であり、燃焼速度の測定値を決定するために使用される。簡潔に言えば、この試験は、水平フレームチャンバー、換気フード、長さ約１２インチの試験片を取り扱うのに十分な大きさのトート、水源、タイマー、ライター、定規を使用する。試験片のサイズは、約４インチ×約１２インチで、通常５つ以上の試験片が試験される。試験片の接着面は、通常、炎に供される。ＦＭＶＳＳ  ３０２試験では、換気フードは、通常、毎分約１５０立方フィートの気流を提供するのに十分なほど開放されている。ＳＡＥ  Ｊ３６９試験では、例えば、換気フードは、同じ気流を提供するために開放され得るか、または完全に開放され得る。別段の記載がない限り、ＦＭＶＳＳ  ３０２試験は、ＳＡＥ  Ｊ３６９試験と交換され得る。これらの試験の結果は、ＤＮＩ、ＳＥ／０、ＳＥ／ＮＢＲ、ＳＥ／Ｂ、Ｂ、およびＲＢを含む、いくつかの方法で分類され得る。ＤＮＩとは、１５秒の点火期間中またはその後の燃焼をサポートしない材料、および／またはどちらの表面でも選択された距離まで火炎前面を伝達しない材料を指す。ＳＥ／０とは、表面上で発火する物質を指すが、炎は、選択された距離を移動する前に消滅する。ＳＥ／ＮＢＲとは、材料が点火時調整の開始から６０秒間燃焼する前に燃焼を停止し、かつ点火時調整の開始点から約５０ｍｍを超えて燃焼しないことを指す。ＳＥ／Ｂとは、選択された距離を進行するが、２番目の距離に到達する前に消滅する主要な火炎前面を指す。Ｂとは、距離全体を燃やす材料を指す。ＲＢとは、非常に急速に燃焼する材料を指し、燃焼速度を計ることはできない。燃焼距離、燃焼時間、燃焼速度、および材料が自己消火性であるかどうかのうちの１つ以上も測定され得る。炎の移動が、毎分約１０２ｍｍ未満の場合、試験片は、ＦＭＶＳＳ  ３０２またはＳＡＥ  Ｊ３６９試験に「適合」または「合格」するとみなされ得る。試験片が、毎分１０２ｍｍを超える速さで燃焼すると、試験に不合格になり得る。
【００３５】
本明細書に記載されるいくつかの構成では、熱可塑性プリプレグまたは熱可塑性コア中の難燃性材料の存在によって、プリプレグまたはコアが、少なくともある程度まで難燃性を提供することが可能になる。例えば、プリプレグまたはコア（およびプリプレグまたはコア層を含む複合物品）は、２００９年の、「建築用材料の表面燃焼特性の標準試験方法（Ｓｔａｎｄａｒｄ  Ｔｅｓｔ  Ｍｅｔｈｏｄ  ｆｏｒ  Ｓｕｒｆａｃｅ  Ｂｕｒｎｉｎｇ  Ｃｈａｒａｃｔｅｒｉｓｔｉｃｓ  ｏｆ  Ｂｕｉｌｄｉｎｇ  Ｍａｔｅｒｉａｌｓ）」と題されたＡＳＴＭ  Ｅ８４試験のクラスＡ標準に適合し得る。コア層での使用のために選択される特定の難燃性材料は、例えば、成形せずに、または必要に応じて成形品において、生成時の物品におけるＡＳＴＭ  Ｅ８４のクラスＡまたはクラスＢ要件に適合する物品を提供し得る。クラスＡの物品は、クラスＢの物品とは異なり、クラスＡの物品は、約０〜２５の火炎伝播指数を有するが、一方クラスＢの物品は、約２６〜７５の火炎伝播指数を有する。いくつかの場合において、最終プリプレグまたはコア中に十分な難燃性材料が存在するため、プリプレグまたはコアは、２００９年のＡＳＴＭ  Ｅ８４試験に基づくクラスＡ標準に適合する。
【００３６】
特定の実施例では、本明細書に記載されるＬＷＲＴ物品はまた、難燃性であることに加えて、吸音性または騒音低減性も提供し得る。「残響室法による吸音性および吸音係数の標準試験方法（Ｓｔａｎｄａｒｄ  Ｔｅｓｔ  Ｍｅｔｈｏｄ  ｆｏｒ  Ｓｏｕｎｄ  Ａｂｓｏｒｐｔｉｏｎ  ａｎｄ  Ｓｏｕｎｄ  Ａｂｓｏｒｐｔｉｏｎ  Ｃｏｅｆｆｉｃｉｅｎｔｓ  ｂｙ  ｔｈｅ  Ｒｅｖｅｒｂｅｒａｔｉｏｎ  Ｒｏｏｍ  Ｍｅｔｈｏｄ）」と題されたＡＳＴＭ  Ｃ４２３−１７を含む、様々な異なる音響測定試験が実行されて、騒音低減性を評価し得る。例えば、吸音性平均（ＳＡＡ）値は、一連の周波数での吸収に基づいて測定され得る。ＳＡＡと同様に、ＮＲＣ（騒音低減係数）も一連の周波数に基づいている。吸音性平均（ＳＡＡ）は、２００〜２５００Ｈｚまでの１２  １／３のオクターブバンドの材料の吸音係数の最も近い０．０１に丸められた単一の数値評価、平均として定義される。騒音低減係数（ＮＲＣ）は、２５０、５００、１０００、および２０００Ｈｚでの係数の平均として、この同じ試験方法の以前のバージョンから定義され、０．０５の最も近い整数倍で表される。ＮＲＣ／ＳＡＡ試験では、試験片の取り付け方法も指定されており、ＡＳＴＭ  Ｅ７９５−１６タイプＥ  ４００の取り付け方法に記載されている。
【００３７】
本明細書に記載される物品の特定の構成では、物品は、難燃性と騒音低減性の両方を提供し得る。この開示の利点を考慮して、難燃性および騒音低減性の正確なレベルは、複合物品に使用される材料、ならびに到来する音波に対するそれらの配置および配向、ならびに／または潜在的な熱源または炎源に依存し得ることが当業者によって認識されるであろう。いくつかの場合において、図１を参照すると、連続気泡表皮１２０に結合されたプリプレグまたはコア層１１０を含む物品１００が示されている。表皮１２０は、プリプレグまたはコア１１０の第１の表面１１２上に配置されている。図１では、表面１１４は開放されていてもよく、その上に配置された任意の他の層または材料を含まなくてもよい。本明細書で言及されるように、表皮１２０は、例えば、接着材料、または接着剤、スポット溶接または溶融または他の材料を使用せずに、プリプレグまたはコア層１１０に直接配置されかつ結合され得、その代わりに、表皮１２０をプリプレグまたはコア層１１０に保持するために技術が使用され得る。
【００３８】
特定の実施例では、プリプレグまたはコア層１１０は、熱可塑性材料および強化繊維を含み得、これらは、熱可塑性材料によってウェブの一般的な形態で適所に保持され得る。繊維は、一般に、任意の特定の配向または構成なしにランダム様式で配置される。特定の実施例では、プリプレグまたはコアの熱可塑性材料は、繊維形態、粒子形態、樹脂形態、または他の好適な形態で存在し得る。いくつかの場合において、プリプレグで使用される熱可塑性材料は、粒子の形態で存在し得、難燃性材料の平均粒子径と実質的に同じである平均粒子径を有する。いかなる特定の科学的理論に拘束されることを望むものではないが、熱可塑性材料および難燃性材料の粒子径を一致させることによって、例えば、プリプレグまたはコア中の難燃性材料の投入の増加を含む、プリプレグまたはコアの強化された処理が達成され得る。いくつかの場合において、難燃性材料の平均粒子径および熱可塑性材料の平均粒子径は、約５％〜約１０％まで変動し得、強化された処理は、依然として達成され得る。特定の構成では、プリプレグ中の熱可塑性材料および難燃性材料の各々の平均粒子径は、約５０ミクロン〜約１００ミクロン異なり得る。いくつかの構成では、難燃性材料の平均粒子径は、熱可塑性材料粒子の平均粒子径の少なくとも５０％であり、強化された処理を提供する。他の場合において、熱可塑性材料の平均粒子径とほぼ同じ平均粒子径を有する難燃性材料は、熱可塑性材料の平均粒子径とは異なる平均粒子径の難燃性材料と共に存在し得る。たとえ難燃性材料の平均粒子径は異なり得る場合でも、難燃性材料の化学組成は同一であっても異なっていてもよい。さらに他の構成では、異なる平均粒径を有する２つ以上の熱可塑性材料が存在し得る。必要に応じて、熱可塑性材料の平均粒子径と実質的に同じである平均粒子径を有する２つの難燃性材料が存在し得る。２つの難燃性材料は、化学的に同じであっても、化学的に異なっていてもよい。同様に、熱可塑性材料は、化学的に同じであっても（しかし、異なる平均粒子径を有する）、化学的に異なっていてもよい。特定の場合において、プリプレグまたはコアを生成するために使用される未使用または天然の熱可塑性材料は、調合された難燃性材料、例えば難燃剤と熱可塑性材料との混合物中に存在する同じ熱可塑性材料であり得る。他の場合において、調合された難燃性材料は、熱可塑性材料のうちの１つが、プリプレグを生成するために使用される未使用の熱可塑性材料と同じである、２つ以上の熱可塑性材料を含み得る。
【００３９】
特定の実施形態では、プリプレグまたはコア１１０は、一般に、空隙空間がプリプレグ中に存在するように、相当量の連続気泡構造を含む。例えば、プリプレグまたはコア１１０は、０〜３０％、１０〜４０％、２０〜５０％、３０〜６０％、４０〜７０％、５０〜８０％、６０〜９０％、０〜４０％、０〜５０％、０〜６０％、０〜７０％、０〜８０％、０〜９０％、１０〜５０％、１０〜６０％、１０〜７０％、１０〜８０％、１０〜９０％、１０〜９５％、２０〜６０％、２０〜７０％、２０〜８０％、２０〜９０％、２０〜９５％、３０〜７０％、３０〜８０％、３０〜９０％、３０〜９５％、４０〜８０％、４０〜９０％、４０〜９５％、５０〜９０％、５０〜９５％、６０〜９５％、７０〜８０％、７０〜９０％、７０〜９５％、８０〜９０％、８０〜９５％、またはこれらの例示的な範囲内の任意の例示的な値の空隙含有率または多孔率を含み得る。いくつかの場合において、プリプレグは、０％を超える、例えば完全に固結していない最大約９５％の多孔率または空隙含有率で構成される。別途指示がない限り、特定の空隙含有率または多孔率を含むプリプレグまたはコアへの言及は、プリプレグまたはコアの合計容積に基づくものであり、また、必ずしもプリプレグまたはコアに、プリプレグまたはコアに結合された任意の他の材料または層を加えた合計容積とは限らない。
【００４０】
特定の実施形態では、プリプレグ内に存在する高い多孔率によって、プリプレグまたはコア層の開口構造内に音波を閉じ込めることが可能になり、細孔または空隙内に難燃性材料が閉じ込められ得る。例えば、難燃性材料は、非共有結合様式で空隙空間に存在し得る。空隙空間内の難燃性材料の存在は、難燃性の向上を提供し得、空隙空間の存在は、一般に、プリプレグまたはコア１１０内に音波を吸収および／またはそらすように作用し得る。難燃性材料はまた、プリプレグの表面上にコーティングされて、強化された難燃性を提供し得る。
【００４１】
特定の実施形態では、プリプレグまたはコア１１０の熱可塑性材料は、ポリエチレン、ポリプロピレン、ポリスチレン、アクリロニトリルスチレン、ブタジエン、ポリエチレンテレフタレート、ポリブチレンテレフタレート、ポリブチレンテトラクロレート、およびポリ塩化ビニル（可塑化および無可塑化）、ならびにこれらの材料の互いとのブレンドまたは他のポリマー材料とのブレンド、のうちの１つ以上を少なくとも部分的に含み得る。他の好適な熱可塑性としては、ポリアリーレンエーテル、ポリカーボネート、ポリエステルカーボネート、熱可塑性ポリエステル、ポリイミド、ポリエーテルイミド、ポリアミド、アクリロニトリル−ブチルアクリレート−スチレンポリマー、非晶質ナイロン、ポリアリーレンエーテルケトン、ポリフェニレンスルフィド、ポリアリールスルホン、ポリエーテルスルホン、液晶ポリマー、ＰＡＲＭＡＸ（登録商標）として商業的に知られているポリ（１，４フェニレン）化合物、ＢａｙｅｒのＡＰＥＣ（登録商標）ＰＣなどの高熱ポリカーボネート、高温ナイロン、およびシリコーン、ならびにこれらの材料の互いとの合金および配合物または他のポリマー材料が挙げられるが、これらに限定されない。プリプレグまたはコア１１０を形成するために使用される未使用の熱可塑性材料は、粉末形態、樹脂形態、ロジン形態、繊維形態、または他の好適な形態で使用され得る。様々な形態の例示的な熱可塑性材料が、本明細書に記載されているが、例えば米国特許出願公開第２０１３／０２４４５２８号および同第２０１２／００６５２８３号にも記載されている。プリプレグまたはコア１１０内に存在する熱可塑性材料の厳密な量は、変動し得、例示的な量は、約２０重量％〜約８０重量％の範囲である。
【００４２】
特定の実施例では、本明細書に記載されるプリプレグまたはコア１１０の強化繊維は、ガラス繊維、炭素繊維、グラファイト繊維、合成有機繊維、例えばパラ−およびメタ−アラミド繊維、ナイロン繊維、ポリエステル繊維、または繊維としての使用に好適である任意の高メルトフローインデックス樹脂などの特に高弾性率の有機繊維、麻、サイザル、ジュート、亜麻、コイア、ケナフ、およびセルロース系繊維などの天然繊維、玄武岩、ミネラルウール（例えば、ロックウールまたはスラグウール）、珪灰石、アルミナシリカなど、またはこれらの混合物などの鉱物繊維、金属繊維、金属化天然繊維および／または合成繊維、セラミック繊維、糸繊維、またはこれらの混合物を含み得る。いくつかの場合において、１タイプの強化繊維が、例えば、溶融鉱物を紡糸または延伸することによって形成された繊維などの鉱物繊維と共に使用され得る。例示的な鉱物繊維としては、鉱物ウール繊維、グラスウール繊維、ストーンウール繊維、およびセラミックウール繊維が挙げられるが、これらに限定されない。いくつかの実施形態では、繊維に所望の官能基を提供するために、もしくは他の物理的特性を付与するために、前述の繊維のうちのいずれかは、使用前に化学的に処理され得る、例えば、これらが、熱可塑性材料、難燃性材料、または両方と反応し得るように化学的に処理され得る。あるいは、難燃性材料が、プリプレグまたはコア１１０の熱可塑性材料と反応して、次いで、繊維と混合される誘導体化された熱可塑性材料を提供し得る。プリプレグまたはコア１１０中の総繊維含有率は、プリプレグの約２０重量％〜約９０重量％、より具体的には、プリプレグの約３０重量％〜約７０重量％であり得る。通常、プリプレグまたはコア１１０を含む複合物品の繊維含有率は、複合体の約２０重量％〜約９０重量％、より具体的には、約３０重量％〜約８０重量％、例えば、約４０重量％〜約７０重量％の間で変動する。使用される繊維の特定のサイズおよび／または配向は、少なくとも部分的に、使用されるポリマー材料および／または得られたプリプレグの所望の特性に依存し得る。好適な追加の繊維のタイプ、繊維のサイズ、および量は、本開示の利益を踏まえて、当業者によって容易に選択されるであろう。非限定的な一例では、プリプレグを提供するための熱可塑性材料中に分散された繊維は、一般に、約５ミクロンよりも大きい、より具体的には、約５ミクロン〜約２２ミクロンの直径、および約５ｍｍ〜約２００ｍｍの長さを有する。より具体的には、繊維の直径は、約ミクロン〜約２２ミクロンであり得、繊維の長さは、約５ｍｍ〜約７５ｍｍであり得る。いくつかの構成では、難燃性材料は、繊維形態で存在し得る。例えば、プリプレグまたはコア１１０は、熱可塑性材料、強化繊維、および難燃性材料を含む繊維、例えば、ＥＧ材料または無機難燃性材料を含む繊維、を含み得る。難燃性繊維は、本明細書に記載される難燃性材料のうちの任意の１つ以上を含み得る。例えば、好適なダイまたは他のデバイスを使用して押し出されて繊維に切断された、水酸化物材料と調合されたポリプロピレン繊維、または好適なダイまたは他のデバイスを使用して押し出されて繊維に切断された、水酸化物材料と調合されたポリプロピレン繊維と混合されたＥＧ材料。
【００４３】
いくつかの構成では、プリプレグまたはコア１１０は、特定の用途のための有害物質の要件に関する規制に適合するために、実質的にハロゲンを含まない、またはハロゲンを含まないプリプレグであり得る。他の場合において、プリプレグは、（難燃性材料中に存在し得るか、または追加で難燃性材料に添加され得る）ハロゲン化難燃剤、例えば、Ｆ、Ｃｌ、Ｂｒ、Ｉ、およびＡｔのうちの１つ以上、またはそのようなハロゲンを含む化合物、例えば、テトラブロモビスフェノール−Ａポリカーボネート、もしくはモノハロ−、ジハロ−、トリハロ−、もしくはテトラハロ−ポリカーボネートを含む、ハロゲン化難燃剤などを含み得る。いくつかの場合において、プリプレグおよびコア内で使用される熱可塑性材料は、別の難燃剤の追加を伴うことなくある程度の難燃性を付与するために、１つ以上のハロゲンを含むことができる。例えば、熱可塑性材料は、難燃性材料が存在することに加えて、ハロゲン化され得るか、または未使用の熱可塑性材料は、ハロゲン化されてそれ自体で使用され得る。ハロゲン化難燃剤が存在する場合、難燃剤は、望ましくは、存在する他の構成要素に応じて変動し得る難燃剤の量で存在する。例えば、難燃性材料に添加して存在するハロゲン化難燃剤は、（プリプレグの重量に基づいて）約０．１重量パーセント〜約１５重量パーセント、より具体的には、約１重量パーセント〜約１３重量パーセント、例えば、約５重量パーセント〜約１３重量パーセントで存在し得る。必要に応じて、２つの異なるハロゲン化難燃剤が、プリプレグに添加され得る。他の場合において、例えばＮ、Ｐ、Ａｓ、Ｓｂ、Ｂｉ、Ｓ、Ｓｅ、およびＴｅのうちの１つ以上を含む難燃剤などの、非ハロゲン化難燃剤を添加することができる。いくつかの実施形態において、非ハロゲン化難燃剤は、リン含有材料を含むことができ、よって、プリプレグをより環境に優しいものにすることができる。非ハロゲン化難燃剤または実質的にハロゲンを含まない難燃剤が存在する場合、難燃剤は、望ましくは、存在する他の構成要素に応じて変動し得る難燃剤の量で存在する。例えば、実質的にハロゲンを含まない難燃剤は、（プリプレグの重量に基づいて）約０．１重量パーセント〜約１５重量パーセント、より具体的には、プリプレグの重量に基づいて、約１重量パーセント〜約１３重量パーセント、例えば約５重量パーセント〜約１３重量パーセントで存在し得る。必要に応じて、２つの異なる実質的にハロゲンを含まない難燃剤が、プリプレグに添加され得る。特定の場合において、本明細書に記載されるプリプレグは、１つ以上の実質的にハロゲンを含まない難燃剤と組み合わせて、１つ以上のハロゲン化難燃剤を含むことができる。２つの異なる難燃剤が存在する場合、２つの難燃剤の組み合わせは、存在する他の構成要素に応じて変動し得る難燃剤の量で存在することができる。例えば、存在する難燃剤の総重量は、（プリプレグまたはコアの重量に基づいて）約０．１重量パーセント〜約２０重量パーセント、より具体的には、プリプレグまたはコアの重量に基づいて、約１重量パーセント〜約１５重量パーセント、例えば約２重量パーセント〜約１４重量パーセントであり得る。本明細書に記載されるプリプレグまたはコアで使用される難燃剤は、（混合物のワイヤスクリーン上もしくは他の処理構成要素上への配置の前に）熱可塑性材料および繊維を含む混合物に添加され得るか、またはプリプレグまたはコアが形成された後に添加され得る。
【００４４】
本明細書に記載され、上記のような他の構成では、複合物品が、ＡＳＴＭ  Ｅ８４またはＳＡＥ  Ｊ３６９法（２００７年１１月改訂）に適合するように、複合物品は、難燃性材料を含み得る。この試験方法は、本明細書および特許請求の範囲での特定の場合において、ＳＡＥ燃焼性試験またはＳＡＥ自己消火試験と称される。いくつかの実施例では、１０重量パーセント未満の難燃性材料、９重量パーセント未満の難燃性材料、８重量パーセント未満の難燃性材料、７重量パーセント未満の難燃性材料、６重量パーセント未満の難燃性材料、またはさらには５重量パーセント未満の難燃性材料が、プリプレグまたはコア層中に存在し得るので、複合物品は、非油浸および油浸ＳＡＥ燃焼性試験に適合または合格する。
【００４５】
特定の実施形態では、難燃剤は、有機および無機難燃性材料を含む多くの異なる材料を含み得る。特定の実施例では、膨張性グラファイト材料は、プリプレグまたはコア１１０中で使用され得、積層された分子層に通常存在する１つ以上のグラフェン系材料を含み得る。いかなる特定の理論に拘束されることを望むものではないが、ロフティング機能を提供することに加えて、膨張性グラファイト材料はまた、ある程度の難燃性も提供し得る。いくつかの実施形態では、プリプレグまたはコア１１０が、２００９年のＡＳＴＭ  Ｅ８４試験に適合するか、または１９９１年の連邦自動車安全基準３０２（Ｆｅｄｅｒａｌ  Ｍｏｔｏｒ  Ｖｅｈｉｃｌｅ  Ｓａｆｅｔｙ  Ｓｔａｎｄａｒｄ  ３０２）（ＦＭＶＳＳ  ３０２）燃焼性試験（それらは、一般に、１９８９年のＩＳＯ  ３７９５および２００４年のＡＳＴＭ  Ｄ５１３２と同等である）に適合するように、プリプレグまたはコア１１０中に、十分な膨張性のグラファイト材料が存在する、例えば、難燃性量の膨張性グラファイト材料が存在する。そのような難燃剤の量によって、外部難燃剤を実質的に含まないプリプレグまたはコア１１０の構築が可能になる。プリプレグ中で使用される膨張性グラファイト材料の正確なタイプは、例えば、所望のロフティング温度、所望の難燃性、所望の音響性能などを含む、多くの要因に依存し得る。例示的な、市販の膨張性グラファイト材料は、Ｎｙａｃｏｌ  Ｎａｎｏ  Ｔｅｃｈｎｏｌｏｇｉｅｓ，Ｉｎｃ．（Ａｓｈｌａｎｄ、ＭＡ）から入手可能であり、例えば、グレード３５、２００、２４９、２５０、２５１、ＫＰ２５１、および３５１の膨張性グラファイト材料が挙げられる。追加の膨張性グラファイト材料は、Ｇｒａｆｔｅｃｈ  Ｉｎｔｅｒｎａｔｉｏｎａｌ（Ｌａｋｅｗｏｏｄ、ＯＨ）から商業的に購入され得る。いかなる特定の反応に拘束されることを望むものではないが、膨張性グラファイト材料は、一般に、グラファイト鉱石を酸性化することによって生成され得る。酸性化は、例えば、硫酸がインターカレーターとして作用するインターカレーションプロセスをもたらす。次いで、溶液は中和されて、六角形の炭素−炭素結合材料のシートの一連の層を提供し得る。層は、一般に平坦であり、追加の六角形の炭素−炭素層と相互作用して、層状シート構造を提供する。層状シート構造は、シート間の共有結合または静電相互作用（または両方）を通して一緒に保持され得る。本明細書に記載される熱可塑性プリプレグまたはコア１１０中の膨張性グラファイト材料の加熱によって、層間分離の増加、結果としてのプリプレグ厚さの増加がもたらされ得る。必要に応じて、膨張性グラファイト材料は、好適な酸化剤を使用して酸化されて、グラフェン酸化物を形成し得る。本明細書で言及されるように、膨張性グラファイト材料は、フレーク形態、粒子形態、または他の形態を含む多くの形態で存在し得る。いくつかの場合において、膨張性グラファイト材料は、粒子形態で存在し、例えば、少なくとも３００ミクロンの平均粒子径を含み得る。
【００４６】
特定の構成では、難燃剤は、無機材料または無機塩を含み得る。例えば、有害物質の制限（ＲｏＨＳ）によって、ハロゲン化物を実質的に含まない（または含まない）無機塩として難燃性材料を選択することを望ましくする場合がある。いくつかの実施形態では、難燃性材料は、１つ以上のアニオンと組み合わせて、ＩＩ族金属またはＩＩＩ族金属を含み得る。例えば、難燃性材料は、ベリリウム、カルシウム、マグネシウム、または他のＩＩ族金属塩を含み得る。いくつかの実施形態では、難燃性材料のＩＩ族金属は、水酸化物材料として存在し得る。例えば、難燃性材料は、水酸化ベリリウム、水酸化カルシウム、水酸化マグネシウム（ＭＤＨ）、または他のＩＩ族金属水酸化物として存在し得る。他の場合において、難燃性材料は、アルミニウム、ガリウム、インジウム、または他のＩＩＩ族金属塩を含み得る。いくつかの実施形態では、難燃性材料のＩＩＩ族金属塩は、水酸化物材料として存在し得る。例えば、難燃性材料は、水酸化アルミニウム（ＡＴＨ）、または水酸化ガリウム、または他のＩＩＩ族金属水酸化物として存在し得る。他の構成では、難燃性材料として存在する無機材料は、難燃性材料として機能し得る１つ以上の遷移金属塩を含み得る。例えば、溶液中で二価カチオンを形成し得る遷移金属は、１つ以上のアニオンと組み合わされ得、難燃剤として使用され得る。いくつかの場合において、プリプレグまたはコアが燃焼した場合に、有毒ガスのガス放出を回避するために、遷移金属塩は、非ハロゲン化物の形態で存在する場合がある、例えば、フッ化物、塩化物、臭化物またはヨウ化物塩として存在しない場合がある。特定の構成では、遷移金属塩は、例えば、水酸化物として存在し得る。
【００４７】
プリプレグおよびコアに使用される難燃性材料の正確な量は、存在する他の材料に応じて変動し得るが、難燃性材料は、通常、プリプレグまたはコアの主要な量よりも少ない重量パーセントで存在する、例えば、難燃性材料は、通常、プリプレグまたはコアの重量に基づいて５０重量パーセント以下で存在する。特定の場合において、難燃性材料は、難燃性をプリプレグまたはコアに提供するために少量を超えて存在する。例えば、難燃性材料は、プリプレグまたはコアの重量に基づいて、３０重量パーセント以上、３５重量パーセント以上、４０重量パーセント以上、またはさらには４５重量パーセント以上で存在し得る。例えば、難燃性材料：他の材料比は、１：１、２：１３：１、４：１：５：１、１：５、１：４、１：３、または１：２で変動し得る。
【００４８】
プリプレグまたはコアを生成するために使用される特定のプロセスに応じて、難燃性材料は、プリプレグまたはコアの他の材料に添加する前に、粉砕、濾過、整粒、またはその他の方法で処理され得る。熱可塑性粒子が、プリプレグまたはコア中に使用されるいくつかの場合において、難燃性材料の平均粒子径は、熱可塑性材料の平均粒子径とほぼ同じであり得る。他の構成では、難燃性材料の平均粒子径は、プリプレグまたはコア中に使用される熱可塑性材料粒子の平均粒子径より小さくても大きくてもよい。
【００４９】
特定の構成では、一緒に連続気泡構造、例えば、空隙空間を提供する、１つ以上の熱可塑性材料および複数の繊維を含む多孔質プリプレグまたはコアが生成され得る。いくつかの構成では、難燃性材料、例えば、ＥＧ材料、ＩＩ族金属塩、ＩＩＩ族金属塩などは、難燃性材料が、熱可塑性材料によって適所に保持され得る、繊維の交差によって形成される空隙空間内に（少なくとも部分的に）存在する様式で、空隙空間内に投入され得る。いくつかの場合において、熱可塑性材料および／または繊維は、それらが一般に難燃性材料と不活性または非反応性であるように選択され得る。いくつかの実施例では、難燃性材料は、熱可塑性材料および／または繊維に共有結合しない場合があるが、任意の帯電した難燃性材料と多孔質プリプレグの熱可塑性材料との間に会合が存在し得る。例えば、ファンデルワールスの相互作用または静電相互作用などの弱い相互作用が、難燃性材料とプリプレグまたはコアの他の構成要素との間で発生し得る。
【００５０】
特定の実施形態では、連続気泡表皮１２０は、一般に、音波がプリプレグまたはコア１１０に入るのを可能にするのに十分な量の開口表面積を含む。開口構造は、例えば、フィルム中の架橋材料の網目構造によって、フィルム自体の内部に存在し得るか、または穿孔、スリット、孔、開口、パンチ、または他の構造の作成を含む、フィルムの開口表面積を増加させる、好適な方法を使用してフィルムを処理することによって提供され得る。いくつかの実施例では、連続気泡表皮は、（表皮の全体的な表面積に基づいて）少なくとも５％、６％、７％、８％、９％、１０％、１１％、１２％、１３％、１４％、１５％以上の開口表面積を含む。いくつかの場合において、表皮の開口表面積は、所望の騒音低減係数を提供するように選択されるが、フィルムとして機能するための適切な構造を欠くほど開口していない。
【００５１】
いくつかの場合において、連続気泡表皮で使用される材料は、ポリオレフィン、ポリオレフィンを含むコポリマー、ポリアミド、ポリアミドを含むコポリマー、またはこれらの組み合わせであり得る。連続気泡表皮または連続気泡フィルムの正確な坪量は、約１０ｇｓｍ〜約１５０ｇｓｍ、例えば、約７０〜１２０ｇｓｍ、または約８０〜１１０ｇｓｍ、または約８５〜１００ｇｓｍで変動し得るが、連続気泡表皮または連続気泡フィルムは、存在する正確な開口表面積に応じて、より軽くまたはより重くなり得る。いくつかの場合において、連続気泡表皮は、連続気泡フィルム、連続気泡スクリム、連続気泡フリム（フィルム＋スクリム）、または他の連続気泡層の形態をとり得る。例えば、連続気泡表皮は、連続気泡ポリエチレンフィルム、連続気泡ポリプロピレンフィルム、もしくは連続気泡ポリアミドフィルム、またはこれらの組み合わせを含み得る。
【００５２】
特定の実施形態では、本明細書で言及されるように、連続気泡表皮およびプリプレグまたはコアは、一緒に難燃性および騒音低減性の両方を提供し得る。例えば、一緒に使用される場合、連続気泡表皮およびプリプレグまたはコア層は、ＡＳＴＭ  Ｃ４２３−１７によって試験される際、少なくとも０．５の騒音低減係数と、２００９年のＡＳＴＭ  Ｅ８４によって試験される際、２５未満の火炎伝播指数および１５０未満の煙発生指数と、を有する物品を提供し得る。他の構成では、連続気泡表皮およびプリプレグまたはコア層は、ＡＳＴＭ  Ｃ４２３−１７によって試験される際、少なくとも０．６５の騒音低減係数と、２００９年のＡＳＴＭ  Ｅ８４によって試験される際、２５未満の火炎伝播指数および１５０未満の煙発生指数と、を有する物品を一緒に提供し得る。いくつかの実施例では、連続気泡表皮およびプリプレグまたはコア層は、ＡＳＴＭ  Ｃ４２３−１７によって試験される際、少なくとも０．７５の騒音低減係数と、２００９年のＡＳＴＭ  Ｅ８４によって試験される際、２５未満の火炎伝播指数および１５０未満の煙発生指数と、を有する物品を一緒に提供し得る。追加の実施例では、連続気泡表皮およびプリプレグまたはコア層は、ＡＳＴＭ  Ｃ４２３−１７によって試験される際、少なくとも０．８５の騒音低減係数と、２００９年のＡＳＴＭ  Ｅ８４によって試験される際、２５未満の火炎伝播指数および１５０未満の煙発生指数と、を有する物品を一緒に提供し得る。他の実施例では、連続気泡表皮およびプリプレグまたはコア層は、ＡＳＴＭ  Ｃ４２３−１７によって試験される際、少なくとも０．８５の騒音低減係数と、２００９年のＡＳＴＭ  Ｅ８４によって試験される際、２５未満の火炎伝播指数および１５０未満の煙発生指数と、を有する物品を一緒に提供し得る。いくつかの実施例では、連続気泡表皮およびプリプレグまたはコア層は、ＡＳＴＭ  Ｃ４２３−１７によって試験される際、少なくとも０．８８または０．９の騒音低減係数と、２００９年のＡＳＴＭ  Ｅ８４によって試験される際、２５未満の火炎伝播指数および１５０未満の煙発生指数と、を有する物品を一緒に提供し得る。
【００５３】
特定の実施形態では、連続気泡表皮は、フィルムの平坦な表面全体にわたって同じ多孔率または構造を有する必要はない。図２を参照すると、物品２００は、プリプレグまたはコア層２１０と、層２１０の表面上に配置された連続気泡表皮２２０と、を含む。連続気泡表皮２２０は、第１の開口表面積を有する領域２２２と、領域２２２とは異なる表面積を有する領域２２４、２２６と、を含む。領域２２４、２２６の開口表面積は、同じである必要はないが、同じであってもよい。いくつかの場合において、領域２２４、２２６の開口表面積は、領域２２２の開口表面積よりも大きいが、一方、他の場合において、領域２２４、２２６の開口表面積は、領域２２２の開口表面積よりも小さい。例えば、複合物品がキュービクルパネル、天井タイル、または壁構造として使用される場合、物品の端部の領域は、物品の中央部分と同じ騒音低減係数を提供する必要がない場合がある。他の場合において、表皮２２０の平坦な表面にわたって開口表面積を変動させて、異なる周波数で異なる騒音低減係数を提供することが望ましい場合がある。例えば、物品が、映画館の天井タイルで使用するように構成される場合、表皮２２０が可変騒音低減性を提供するように、異なる領域で異なる騒音係数低減を含むように表皮２２０を構成することが望ましい場合がある。プリプレグまたはコア層２１０は、プリプレグまたはコア層１１０に関連して記載されるこれらの構成要素のいずれかを含み得、一般に、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量を有する「重い」層として構成されている。例えば、プリプレグまたはコア層２１０は、１つ以上の熱可塑性材料、難燃性材料、およびプリプレグまたはコア層２１０中にランダムに配置された強化繊維を含み得る。
【００５４】
他の実施例では、２層以上の異なる連続気泡表皮が、コア層上に重ねられ得る。図３を参照すると、複合物品３００は、プリプレグまたはコア層３００と、プリプレグ上またはコア層３２０上に配置された第１の連続気泡表皮３２０と、第１の連続気泡表皮３２０上に配置された第２の連続気泡表皮３３０と、を含む。いくつかの場合において、第１の表皮３２０は、第２の表皮３３０の開口表面積よりも大きい開口表面積を含み得、一方、他の場合において、第１の表皮３２０は、第２の表皮３３０の開口表面積よりも小さい開口表面積を含み得る。必要に応じて、表皮３２０、３３０は、互いに溶融または結合されて、プリプレグ上またはコア層３１０上に表皮３２０、３３０を配置する前に、単一の複合表皮層を提供し得る。加えて、必要に応じて、３層以上の表皮層は、互いに結合され得る。いくつかの実施例では、最も外側の表皮は、最も大きい開口表面積を有し得、音波が、層状表皮構造に入ることを可能にし、プリプレグまたはコア層３２０に近い表皮は、外側フィルム層よりも小さい開口表面積を有する。この例示的な表皮配置は、単一の表皮層のみが使用される場合よりも、層状表皮構造およびプリプレグまたはコア層３１０中で捕捉またはより多くの音波を可能にし得る。プリプレグまたはコア層３１０は、プリプレグまたはコア層１１０に関連して記載されるこれらの構成要素のいずれかを含み得、一般に、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量を有する「重い」プリプレグまたはコア層として構成されている。例えば、プリプレグまたはコア層３１０は、１つ以上の熱可塑性材料、難燃性材料、およびプリプレグまたはコア層３１０中にランダムに配置された強化繊維を含み得る。
【００５５】
いくつかの構成では、１層以上の非フィルム層が、連続気泡表皮に結合され得る。図４を参照すると、物品４００は、プリプレグまたはコア層４１０と、プリプレグ上またはコア層４１０上に配置された連続気泡表皮４２０と、を含む。表面層４４０または表皮は、連続気泡表皮４２０上に配置されている。以下でより詳細に言及されるように、表面層４４０は、多くの異なる構成をとり得、かつ音波が、表面層４４０を通って複合物品４００に入り、表皮４２０およびコア層４１０に入るのを可能にするように、多孔質または開口していることが望ましい。
【００５６】
層４４０は、例えば、スクリム（例えば、繊維系スクリム）、箔、織布、不織布を含み得るか、またはプリプレグ上もしくはコア４１０上に配置された無機コーティング、有機コーティング、もしくは熱硬化性コーティングとして存在し得る。他の場合において、層４４０は、１９９６年のＩＳＯ４５８９によって測定したときに、約２２よりも大きい限界酸素指数を含むことができる。層４４０として（またはその一部として）繊維系スクリムが存在する場合、繊維系スクリムは、ガラス繊維、アラミド繊維、グラファイト繊維、炭素繊維、無機鉱物繊維、金属繊維、金属化合成繊維、および金属化無機繊維のうちの少なくとも１つを含み得る。層４４０として（またはその一部として）熱硬化性コーティングが存在する場合、コーティングは、不飽和ポリウレタン、ビニルエステル、フェノール類、およびエポキシのうちの少なくとも１つを含み得る。層４４０として（またはその一部として）無機コーティングが存在する場合、無機コーティングは、Ｃａ、Ｍｇ、Ｂａ、Ｓｉ、Ｚｎ、Ｔｉ、およびＡｌから選択されるカチオンを含有するミネラルを含み得るか、または石膏、炭酸カルシウム、およびモルタルのうちの少なくとも１つを含み得る。層４４０として（またはその一部として）不織布が存在する場合、不織布は、熱可塑性材料、熱硬化性結合剤、無機繊維、金属繊維、金属化無機繊維、および金属化合成繊維を含み得る。
【００５７】
必要に応じて、第２の表面層または表皮は、コア層４１０の反対側の表面上に存在し得る。例えば、図４Ｂを参照すると、第２の表面層４６０は、プリプレグまたはコア層４１０の反対側の表面上に配置されて、複合物品４５０を提供する。第２の表面層４６０は、表面層４４０と同じであっても異なっていてもよく、かつ表面層４４０に関連して記載されるこれらの材料のうちの任意の１つ以上であり得る。プリプレグまたはコア層４１０は、プリプレグまたはコア層１１０に関連して記載されるこれらの構成要素のいずれかを含み得、一般に、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量を有する「重い」プリプレグまたはコア層として構成されている。例えば、プリプレグまたはコア層４１０は、１つ以上の熱可塑性材料、難燃性材料、およびプリプレグまたはコア層４１０中にランダムに配置された強化繊維を含み得る。
【００５８】
特定の構成では、本明細書に記載される複合物品は、１層以上の独立気泡表皮を含み得る。図５を参照すると、複合物品５００は、第１の表面５１２上の連続気泡表皮５２０に結合され、かつ第２の表面５１４で独立気泡表皮５３０に結合された、プリプレグまたはコア層５１０を含む。何らかの特定の理論に拘束されることを望むものではないが、音波は、連続気泡表皮５２０を通って物品５００に入り、コア層５１０に入り得る。独立気泡表皮５３０は、音波をコア層５１０および表皮５２０に反射して戻すように作用して、音波を吸収し得る。独立気泡表皮５３０に入射する音波は、一般に反射され得、その結果、それらの音波は物品５００を通過しない。連続気泡表皮５２０と独立気泡表皮５３０との両方で物品５００を構成することによって、音波は１つの表面を通して吸収され、別の表面によって反射されて、物品５００を使用して騒音低減係数を増加させることを提供し得る。連続気泡表皮５２０は、フィルム層１２０に関連して上記に記載されたこれらのフィルムのうちのいずれかであり得る。
【００５９】
独立気泡外皮５３０は、一般に、連続気泡表皮５２０よりも小さい開口表面積を含み、かつ連続気泡表示５２０の面積重量と比較して（同等の厚さの場合）より重い面積重量を含み得る。いくつかの実施例では、表皮５３０が独立気泡表皮であっても、表皮５３０は、物品５００を通る水蒸気の透過を可能にして、カビの成長の可能性を低減し、かつ／または物品５００の一側面から物品５００の他の側面への水の移動を可能にし得る。独立気泡表皮５３０の正確な開口表面積は、例えば、約０％〜１０％未満、例えば、１〜９％、または２〜８％、または３〜７％、または４〜６％、または５％未満の開口面積で変動し得る。連続気泡表皮および独立気泡表皮が一緒に使用される場合、独立気泡表皮の開口表面積は、連続気泡表皮の開口表面積よりも少なくとも５０％小さい可能性があり、または連続気泡表皮の開口表面積よりも少なくとも７５％、８０％、８５％、または９０％小さい可能性がある。いくつかの実施例では、独立気泡表皮は、独立気泡フィルム、独立気泡スクリム、独立気泡フリムまたは他の独立気泡層および材料として構成され得る。
【００６０】
独立気泡表皮５３０に使用される正確な材料および構成は変動し得るが、例示的な材料としては、独立気泡ポリエチレンフィルムなどのポリエチレン表皮、独立気泡ポリプロピレンフィルムなどのポリプロピレン表皮、独立気泡ポリアミドフィルムなどのポリアミド表皮、またはこれらの組み合わせが挙げられるが、これらに限定されない。いくつかの実施例では、独立気泡表皮５３０は、連続気泡表皮５２０と同様であり得、例えば、ポリオレフィン材料およびポリアミド材料などの同じ材料を含み得るが、連続気泡表皮５２０は、表皮５２０の全体の多孔率または透過率を増加させるための穿孔または孔を含んで、音波が表皮５２０を通して下にあるコア層５００に入るのを可能し得る。例えば、コア層の両面上に同じフィルム材料が使用され得るが、フィルムをコア層の表面上に配置する前（または後）に、コア層の一表面上のフィルムが処理されて、穿孔または開口部を提供し得る。プリプレグまたはコア層５１０は、プリプレグまたはコア層１１０に関連して記載されるこれらの構成要素のいずれかを含み得、一般に、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量を有する「重い」プリプレグまたはコア層として構成されている。例えば、プリプレグまたはコア層５１０は、１つ以上の熱可塑性材料、難燃性材料、およびプリプレグまたはコア層５１０中にランダムに配置された強化繊維を含み得る。
【００６１】
特定の実施例では、本明細書に記載される複合物品は、連続気泡フィルムが存在する場所よりも、コア層の反対側の表面上に１層以上の表面層を含み得る。図６を参照すると、複合物品６００は、第１の表面６１２上の連続気泡表皮６２０に結合され、かつ第２の表面６１４で表面層６５０に結合された、プリプレグまたはコア層６１０を含む。表面層６５０は、上記の表面層４４０に関連して記載されるこれらの表面層または表皮のうちのいずれかであり得る。必要に応じて、表面層はまた、１つ以上の表面上に配置された独立気泡表皮も含み得る。連続気泡表皮６２０は、表皮層１２０、例えば、連続気泡フィルム、連続気泡スクリム、連続気泡フリムなどに関連して上記に記載されたこれらの表皮のいずれかであり得る。プリプレグまたはコア層６１０は、プリプレグまたはコア層１１０に関連して記載されるこれらの構成要素のいずれかを含み得、一般に、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量を有する「重い」プリプレグまたはコア層として構成されている。例えば、プリプレグまたはコア層６１０は、１つ以上の熱可塑性材料、難燃性材料、およびプリプレグまたはコア層６１０中にランダムに配置された強化繊維を含み得る。
【００６２】
特定の実施形態では、図７を参照すると、物品７００は、プリプレグまたはコア層７１０と、層７１０の第１の表面７１２上に配置された連続気泡表皮７２０と、層７１０の別の表面７１４上に配置された独立気泡表皮７３０と、連続気泡表皮７２０上に配置された表面層７５０と、を含み得る。連続気泡表皮７２０は、連続気泡表皮１２０、例えば、連続気泡フィルム、連続気泡スクリム、連続気泡フリムなどに関連して上記に記載されたこれらのフィルムのうちのいずれかであり得る。独立気泡表皮７３０は、独立気泡フィルム５３０、例えば、独立気泡フィルム、独立気泡スクリム、独立気泡フリムなどに関連して上記に記載されたこれらの独立気泡フィルムのうちのいずれかであり得る。プリプレグまたはコア層７１０は、プリプレグまたはコア層１１０に関連して記載されるこれらの構成要素のうちのいずれかを含み得、かつ一般に少なくとも２５００ｇｓｍの面積重量を有する「重い」プリプレグまたはコア層として構成される。例えば、プリプレグまたはコア層７１０は、１つ以上の熱可塑性材料、難燃性材料、およびプリプレグまたはコア層７１０中にランダムに配置された強化繊維を含み得る。
【００６３】
特定の構成では、連続気泡表皮は、複数のプリプレグまたはコア層に結合され得る。例えば、図８を参照すると、複合物品８００は、連続気泡表皮８２０によって分離された第１のコア層８１０および第２のコア層８１５を含む。プリプレグまたはコア層８１０、８１５は、同一であっても異なっていてもよい。いくつかの場合において、層８１０、８１５は、一般に、同じ材料を含むが、異なる面積重量を含み得る。例えば、プリプレグまたはコア層８１０の重量は、プリプレグまたはコア層８１５の重量より大きくても小さくてもよい。層８１０、８１５は、独立して、プリプレグまたはコア層１１０に関連して記載されるこれらの構成要素のうちのいずれかを含み得る。例えば、層８１０、８１５のうちの１つまたは両方は、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量を有する「重い」プリプレグまたはコア層として構成され得る。いくつかの場合において、プリプレグまたはコア層８１０、６１５の各々は、１つ以上の熱可塑性材料、難燃性材料、およびプリプレグまたはコア層８１０、８１５中にランダムに配置された強化繊維を含み得る。熱可塑性材料、強化繊維、および難燃剤は、異なるプリプレグまたはコア層８１０、８１５中で同じである必要はない。必要に応じて、２つの層８１０、８１５の重量の合計は、少なくとも２５００ｇｓｍであり得、各層は、総重量にいくらかの重量をもたらすが、層８１０、８１５は、同じ重量である必要はない。連続気泡表皮８２０は、連続気泡表皮１２０、例えば、連続気泡フィルム、連続気泡スクリム、連続気泡フリムなどに関連して記載されるこれらの連続気泡表皮のうちのいずれかであり得る。示されていないが、１層以上の表面層は、必要に応じて、コア層８１０、コア層８１５、または両方に結合され得る。
【００６４】
特定の実施例では、連続気泡表皮は、別の連続気泡フィルムに結合されている複数のプリプレグまたはコア層に結合され得る。例えば、図９を参照すると、複合物品９００は、連続気泡表皮９２０によって分離された第１のコア層９１０および第２のコア層９１５を含む。コア層９１５は、表面上に配置された第２の連続気泡表皮９２５を含む。いくつかの場合において、層９１０、９１５は、一般に、同じ材料を含むが、異なる面積重量を含み得る。例えば、プリプレグまたはコア層９１０の重量は、プリプレグまたはコア層９１５の重量より大きくても小さくてもよい。層９１０、９１５は、独立して、プリプレグまたはコア層１１０に関連して記載されるこれらの構成要素のうちのいずれかを含み得る。例えば、層９１０、９１５のうちの１つまたは両方は、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量を有する「重い」プリプレグまたはコア層として構成され得る。いくつかの実施例では、プリプレグまたはコア層９１０、９１５は、１つ以上の熱可塑性材料、難燃性材料、およびプリプレグまたはコア層９１０、９１５の各々にランダムに配置された強化繊維を含み得る。熱可塑性材料、強化繊維、および難燃剤は、層９１０、９１５の各々の中で同じである必要はない。必要に応じて、２つの層９１０、９１５の重量の合計は、少なくとも２５００ｇｓｍであり得、各層は、総重量にいくらかの重量をもたらすが、層９１０、９１５は、同じ重量である必要はない。連続気泡表皮９２０、９２５の各々は、独立して、連続気泡表皮１２０、例えば、連続気泡フィルム、連続気泡スクリム、連続気泡フリムなどに関連して記載されるこれらの連続気泡表皮のうちのいずれかであり得る。連続気泡表皮９２０、９２５の各々はまた、同じであっても異なっていてもよい。いくつかの実施例では、表皮９２５の開口表面積は、表皮９２０の開口表面積よりも大きく、音波が物品９００に浸透することを可能し得る。さらに、表皮９２０、９２５の厚さは、同一であっても異なっていてもよい。いくつかの場合において、表皮９２０、９２５は、同じ表皮から生成され得るが、表皮９２５は、表皮９２０中に存在する多数の穿孔または孔と比較して、増加した数の穿孔または孔を有し得る。示されていないが、１層以上の表面層は、必要に応じて、表皮９２５、コア層９１０、または両方に結合され得る。
【００６５】
いくつかの構成では、連続気泡表皮は、別の連続気泡フィルムおよび独立気泡フィルムに結合されている複数のプリプレグまたはコア層に結合され得る。例えば、図１０を参照すると、複合物品１０００は、連続気泡表皮１０２０によって分離された第１のコア層１０１０および第２のコア層１０１５を含む。独立気泡表皮１０３０は、コア層１０１０の反対側の表面に結合されている。いくつかの場合において、層１０１０、１０１５は、一般に、同じ材料を含むが、異なる面積重量を含み得る。例えば、プリプレグまたはコア層１０１０の重量は、プリプレグまたはコア層１０１５の重量より大きくても小さくてもよい。層１０１０、１０１５は、独立して、プリプレグまたはコア層１１０に関連して記載されるこれらの構成要素のうちのいずれかを含み得る。例えば、層１０１０、１０１５のうちの１つまたは両方は、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量を有する「重い」プリプレグまたはコア層として構成され得る。いくつかの場合において、プリプレグまたはコア層１０１０は、１つ以上の熱可塑性材料、難燃性材料、およびプリプレグまたはコア層１０１０中にランダムに配置された強化繊維を含み得る。層１０１０、１０１５中の熱可塑性材料、強化繊維、および難燃剤は、同じである必要はない。必要に応じて、２つの層１０１０、１０１５の重量の合計は、少なくとも２５００ｇｓｍであり得、各層は、総重量にいくらかの重量をもたらすが、層１０１０、１０１５は、同じ重量である必要はない。連続気泡表皮１０２０は、連続気泡表皮１２０、例えば、連続気泡フィルム、連続気泡スクリム、連続気泡フリムなどに関連して記載されるこれらの連続気泡表皮のうちのいずれかであり得る。独立気泡表皮１０３０は、独立気泡フィルム５３０、例えば、独立気泡フィルム、独立気泡スクリム、独立気泡フリムなどに関連して記載されるこれらの独立気泡表皮のうちのいずれかであり得る。示されていないが、１層以上の表面層は、必要に応じて、コア層１０１５、独立気泡表皮１０３０、または両方に結合され得る。
【００６６】
装飾層、テクスチャ加工層、着色層などの追加の層も、本明細書に記載される複合物品中に存在し得る。例えば、装飾層は、例えば、ポリ塩化ビニル、ポリオレフィン、熱可塑性ポリエステル、熱可塑性エラストマーなどの熱可塑性フィルムから形成され得る。装飾層はまた、例えばポリプロピレン、ポリエチレン、ポリ塩化ビニル、ポリウレタンなどから形成された発泡体コアを含む、多層構造体とすることもできる。布地は、天然繊維および合成繊維、ニードルパンチ加工または同類の加工後の有機繊維不織布、起毛織物、ニット商品、フロック布地、または他のそのような材料から作製された織布などの、発泡体コアに接着することができる。布地はまた、感圧接着剤、ならびにポリアミド、改質ポリオレフィン、ウレタン、およびポリオレフィンなどのホットメルト接着剤を含む熱可塑性接着剤で、発泡体コアに結合させることもできる。装飾層はまた、スパンボンド、熱ボンド、スパンレース、メルトブロー、湿式レイドプロセス、および／または乾式レイドプロセスを使用して生成することもできる。絶縁層はまた、本明細書に記載される物品の１つ以上の表面に結合され得、絶縁層は、必要に応じて、開口または閉鎖、例えば、連続気泡発泡体または独立気泡発泡体であり得る。
【００６７】
特定の実施形態では、本明細書に記載される物品のうちの任意の１つ以上、例えば、図１〜１０に関連して記載されるものは、音を吸収して難燃性を提供する天井タイルとして構成され得る。図１１を参照すると、支持構造によって形成された格子に配置されたタイル１１１０などの、複数の天井タイルを有する支持構造１１０２、１１０３、１１０４、および１１０５を含む天井タイル１１００の格子が示されている。本明細書で言及されるように、天井タイルの連続気泡表皮は、通常、騒音源に向けられて、騒音吸収を可能にする。場合によっては、例えば、部屋からの騒音を低減させることが望まれる場合、天井タイルの連続気泡表皮は、部屋の内装に面し、一方、他の場合において、例えば、天井に取り付けられ、吊り下げられたＨＶＡＣデバイスからの騒音を低減させることが望まれる場合、天井タイルの連続気泡表皮は、部屋の内装とは反対側に面する。
【００６８】
いくつかの実施例では、天井タイルは、熱可塑性材料によって一緒に保持された複数の強化繊維のランダム配列を含む連続気泡構造のウェブを含む多孔質コア層であって、多孔質コア層が、難燃剤と、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量または坪量と、を含む、多孔質コア層と、多孔質コア層の第１の表面上に配置された連続気泡表皮と、を含み、天井タイルは、ＡＳＴＭ  Ｃ４２３−１７によって試験される際、少なくとも０．５の騒音低減係数を含み、天井タイルは、２００９年のＡＳＴＭ  Ｅ８４によって試験される際、２５未満の火炎伝播指数および１５０未満の煙発生指数を含む。例えば、連続気泡表皮は、少なくとも１０％の開口表面積を含む。必要に応じて、天井タイルは、ＡＳＴＭ  Ｃ４２３−１７によって試験される際、少なくとも０．８５の騒音低減係数を含む。いくつかの実施例では、天井タイルは、連続気泡表皮、例えば、布地、布、または他の層上に配置された多孔質装飾層を含み得る。特定の場合において、天井タイル中の難燃剤は、膨張性グラファイト粒子、または水酸化マグネシウム、または両方を含む。いくつかの実施例では、連続気泡表皮は、少なくとも１０％の開口表面積を有する有孔フィルムを含み、天井タイルパネルは、ＡＳＴＭ  Ｃ４２３−１７によって試験される際、少なくとも０．８５の騒音低減係数を含む。特定の場合において、天井タイルはまた、多孔質コア層の第２の表面上に配置された独立気泡表皮も含み得る。さらなる実施例では、難燃剤は、多孔性コア層中に均質に分散され得る。いくつかの実施例では、熱可塑性材料は、ポリオレフィン樹脂を含む。特定の実施形態では、複数の強化繊維は、ガラス繊維、または鉱物繊維、または両方を含む。いくつかの場合において、天井タイルの多孔質コア層は、粘土をさらに含む。
【００６９】
特定の実施形態では、本明細書に記載される物品のうちの任意の１つ以上、例えば、図１〜１０に関連して記載されるものは、音を吸収して難燃性を提供するキュービクルパネルとして構成され得る。図１２を参照すると、サイドパネル１２１０、１２３０、および中央パネル１２３０を含むキュービクル１２００の上面図が示されている。パネル１２１０〜１２３０のうちのいずれか１つ以上は、本明細書に記載されるＬＷＲＴ物品のうちの１つを含み得る。本明細書で言及されるように、キュービクルパネルの連続気泡表皮は、通常、騒音源に向けられて、騒音吸収を可能にする。場合によっては、例えば、キュービクル内からの騒音を低減させることが望まれる場合、キュービクルパネルの連続気泡表皮は、キュービクル空間の内装に面し、一方、他の場合において、例えば、キュービクルの外側からの騒音を低減させる場合、キュービクルパネルの連続気泡表皮は、キュービクル空間の内装とは反対側に面する。必要に応じて、２枚以上のキュービクルパネルは、キュービクル空間の内装に面する１枚の連続気泡表皮と、キュービクル空間の内装から外側に面する他のキュービクルパネルの連続気泡表皮と、を用いて挟まれ得る。
【００７０】
いくつかの実施例では、キュービクル壁パネルは、別のキュービクル壁パネルに結合するようにサイズ設定および配置され、熱可塑性材料によって一緒に保持された複数の強化繊維のランダム配列を含む連続気泡構造のウェブを含む多孔質コア層であって、多孔質コア層が、難燃剤と、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量または坪量と、を含む、多孔質コア層と、多孔質コア層の第１の表面上に配置された連続気泡表皮と、を含み、キュービクル壁パネルは、ＡＳＴＭ  Ｃ４２３−１７によって試験される際、少なくとも０．５の騒音低減係数を含み、キュービクル壁パネルは、２００９年のＡＳＴＭ  Ｅ８４によって試験される際、２５未満の火炎伝播指数および１５０未満の煙発生指数を含む。いくつかの場合において、連続気泡表皮は、少なくとも１０％の開口表面積を含む。キュービクル壁パネルは、ＡＳＴＭ  Ｃ４２３−１７によって試験される際、少なくとも０．８５の騒音低減係数を含み得る。他の場合において、キュービクル壁パネルは、連続気泡表皮上に配置された多孔質装飾層を含む。さらなる実施例では、キュービクル壁パネル中の難燃剤は、膨張性グラファイト粒子、または水酸化マグネシウム、または両方を含む。いくつかの構成では、連続気泡表皮は、少なくとも１０％の開口表面積を有する有孔フィルムを含み、キュービクル壁パネルは、ＡＳＴＭ  Ｃ４２３−１７によって試験される際、少なくとも０．８５の騒音低減係数を含む。他の場合において、キュービクル壁パネルは、多孔質コア層の第２の表面上に配置された独立気泡表皮を含む。いくつかの実施例では、難燃剤は、多孔性コア層中に均質に分散されている。他の実施例では、熱可塑性材料は、ポリオレフィン樹脂を含む。特定の実施形態では、複数の強化繊維は、ガラス繊維、または鉱物繊維、または両方を含む。いくつかの場合において、いくつかの実施例では、キュービクル壁パネルの多孔質コア層は、粘土をさらに含む。
【００７１】
特定の実施形態では、本明細書に記載される物品のうちの任意の１つ以上、例えば、図１〜１０に関連して記載されるものは、音を吸収して難燃性を提供する構造パネルとして構成され得る。構造パネルは、例えば、サブフローリング、壁被覆材、屋根被覆材として、キャビネット、カウンタートップなどの構造支持材として、階段の踏み板として、合板や他の用途の代替品として使用され得る。必要に応じて、構造用パネルは、例えば合板、配向ストランドボード、または住宅および商業環境で一般的に使用される他の建築用パネルなどの別の基材に結合され得る。図１３Ａを参照すると、構造パネル１３１０の上面図が示されている。パネル１３１０は、本明細書に記載されるＬＷＲＴ物品のうちのいずれか１つを含み得る。本明細書で言及されるように、構造パネルの連続気泡表皮は、通常、騒音源に向けられて、騒音吸収を可能にする。場合によっては、例えば、部屋内からの騒音を低減させる場合、構造パネルの連続気泡表皮は、部屋の内装に面し、一方、他の場合において、例えば、部屋の外側からの騒音を低減させる場合、構造パネルの連続気泡表皮は、部屋の内装とは反対側に面する。必要に応じて、２枚以上の構造パネルは、部屋の内装に面する１枚の連続気泡表皮と、部屋の内装から外側に面する他の構造パネルの連続気泡表皮と、を用いて挟まれ得る。
【００７２】
いくつかの場合において、構造パネルは、構造基板１３２０も含み得る。例えば、構造パネルは、熱可塑性材料によって一緒に保持された複数の強化繊維のランダム配列を含む連続気泡構造のウェブを含む多孔質コア層であって、多孔質コア層が、難燃剤と、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量または坪量と、を含む、多孔質コア層と、多孔質コア層の第１の表面上に結合された連続気泡表皮と、多孔質コア層の第２の表面上に結合された構造基材１３２０と、を含み得、構造パネルは、２００９年のＡＳＴＭ  Ｅ８４によって試験される際、２５未満の火炎伝播指数および１５０未満の煙発生指数を含み、構造パネルは、ＡＳＴＭ  Ｃ４２３−１７によって試験される際、少なくとも０．８５の騒音低減係数を提供する。構造基材１３２０の正確な性質は、変動してもよく、合板、石膏ボード、木製厚板、木製タイル、セメントボード、配向ストランドボード、ポリマーまたはビニールまたはプラスチックパネルなどが挙げられるが、これらに限定されない。いくつかの実施例では、構造基材は、合板パネル、石膏ボード、木材タイル、セラミックタイル、金属タイル、木材パネル、コンクリートパネル、コンクリートボード、またはレンガを含む。他の実施例では、連続気泡表皮は、少なくとも１０％の開口表面積を含む。必要に応じて、構造パネルは、ＡＳＴＭ  Ｃ４２３−１７によって試験される際、少なくとも０．８５の騒音低減係数を含み得る。いくつかの場合において、構造パネルは、連続気泡表皮上に配置された多孔質装飾層を含み得る。他の実施例では、難燃剤は、膨張性グラファイト粒子、または水酸化マグネシウム、または両方を含む。いくつかの実施例では、連続気泡表皮は、少なくとも１０％の開口表面積を有する有孔フィルムを含み、構造パネルは、ＡＳＴＭ  Ｃ４２３−１７によって試験される際、少なくとも０．８５の騒音低減係数を含む。いくつかの実施例では、構造パネルは、多孔質コア層の第２の表面上に配置された独立気泡表皮を含む。他の実施例では、難燃剤は、多孔性コア層中に均質に分散されている。いくつかの実施形態において、熱可塑性材料は、ポリオレフィン樹脂を含み、複数の強化繊維は、ガラス繊維、または鉱物繊維、または両方を含む。必要に応じて、構造パネルは、連続気泡表皮に結合された第２の構造パネルをさらに含み得、第２の構造パネルは、多孔質構造パネルである。
【００７３】
特定の場合において、本明細書に記載される物品のうちの任意の１つ以上、例えば、図１〜１０に関連して記載されるものは、音を吸収して難燃性を提供する壁板または壁パネルとして構成され得る。壁パネルは、例えば、建物のスタッドまたは構造部材を覆うために、天井根太またはトラスなどを覆うために使用され得る。必要に応じて、壁パネルは、例えば、タイル、木製パネル、石膏、コンクリート裏打ちボード、または住宅および商業環境で一般的に使用される他の壁パネル基材などの、別の基材に結合され得る。図１４を参照すると、壁パネル１４００の側面図が示されている。パネル１４００は、本明細書に記載されるＬＷＲＴ物品のうちのいずれか１つを含み得る。本明細書で言及されるように、壁パネルの連続気泡表皮は、通常、騒音源に向けられて、騒音吸収を可能にする。場合によっては、例えば、部屋内からの騒音を低減させる場合、壁パネルの連続気泡表皮は、部屋の内装に面し、一方、他の場合において、例えば、部屋の外側からの騒音を低減させる場合、壁パネルの連続気泡表皮は、部屋の内装とは反対側に面する。必要に応じて、２枚以上の壁パネルは、部屋の内装に面する１枚の連続気泡表皮と、部屋の内装から外側に面する他の壁パネルの連続気泡表皮と、を用いて挟まれ得る。
【００７４】
いくつかの場合において、壁パネル１４００は、熱可塑性材料によって一緒に保持された複数の強化繊維のランダム配列を含む連続気泡構造のウェブを含む多孔質コア層１４１０を含み、多孔質コア層は、難燃剤と、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量または坪量と、を含む。壁パネル１４００はまた、多孔質コア層１４１０の第１の表面に結合された連続気泡表皮１４２０も含み得る。本明細書で言及されるように、任意の壁基材は、多孔質コア層１４１０の第２の表面に結合され得、かつ壁パネル１４００が、壁表面に結合されているとき、多孔質コア層１４１０を支持するように構成され得、壁パネルは、２００９年のＡＳＴＭ  Ｅ８４によって試験される際、２５未満の火炎伝播指数および１５０未満の煙発生指数を含み、壁パネル１４００は、ＡＳＴＭ  Ｃ４２３−１７によって試験される際、少なくとも０．５の吸音係数を含む。
【００７５】
いくつかの実施例では、壁基材は、セルロースを含まない。他の実施例では、連続気泡表皮１４２０は、少なくとも１０％の開口表面積を含み、壁パネル１４００は、ＡＳＴＭ  Ｃ４２３−１７によって試験される際、少なくとも０．８５の騒音低減係数を含む。特定の構成では、壁パネル１４００は、連続気泡表皮１４２０上に配置された多孔質装飾層をさらに含む。他の実施例では、難燃剤は、膨張性グラファイト粒子、または水酸化マグネシウム、または両方を含む。
【００７６】
特定の実施例では、連続気泡表皮１４２０は、少なくとも１０％の開口表面積を有する有孔フィルムを含み、壁パネルは、ＡＳＴＭ  Ｃ４２３−１７によって試験される際、少なくとも０．５の騒音低減係数を含む。いくつかの実施形態では、壁パネルは、多孔質コア層の第２の表面上に配置された独立気泡表皮を含み得る。他の場合において、難燃剤は、多孔性コア層中に均質に分散されている。いくつかの実施例では、熱可塑性材料は、ポリオレフィン樹脂を含み、複数の強化繊維は、ガラス繊維、または鉱物繊維、または両方を含む。特定の実施形態では、第２の壁パネルは、連続気泡表皮１４２０に結合され得、第２の壁パネルは、多孔質壁パネルである。
【００７７】
特定の場合において、本明細書に記載される物品のうちの任意の１つ以上、例えば、図１〜１０に関連して記載されるものは、音を吸収して難燃性を提供する、住宅や商業用建物などの建物に取り付けられるサイディングとして構成され得る。サイディングは、例えば、建物の外側表面上に一般的に使用されるハウスラップ、被覆材、またはその他の材料を覆うために使用され得る。必要に応じて、サイディングは、例えば、ビニール、コンクリートボード、木製サイディング、レンガ、または建物の外側に一般的に配置される他の基材などの別の基材に結合され得る。図１５を参照すると、サイディングパネル１５００の側面図が示されている。パネル１５００は、本明細書に記載されるＬＷＲＴ物品のうちのいずれか１つを含み得る。本明細書で言及されるように、サイディングの連続気泡表皮は、通常、騒音源に向けられて、騒音吸収を可能にする。場合によっては、例えば、建物内からの騒音を低減させる場合、サイディングの連続気泡表皮は、建物の内装に面し、一方、他の場合において、例えば、建物の外側からの騒音を低減させる場合、サイディングの連続気泡表皮は、建物の内装とは反対側に面する。必要に応じて、２枚以上のサイディングパネルは、建物の内装に面する１枚の連続気泡表皮と、建物の内装から外側に面する他の壁パネルの連続気泡表皮と、を用いて挟まれ得る。
【００７８】
いくつかの実施例では、サイディングは、基材１５３０に結合され得る難燃性騒音低減層で構成され得る。例えば、難燃性騒音低減層は、熱可塑性材料によって一緒に保持された複数の強化繊維のランダム配列を含む連続気泡構造のウェブを含む多孔質コア層１５１０であって、多孔質コア層が、難燃剤と、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量または坪量と、を含む、多孔質コア層と、多孔質コア層の第１の表面上に結合された連続気泡表皮１５２０と、を含み得、難燃性層は、２００９年のＡＳＴＭ  Ｅ８４によって試験される際、２５未満の火炎伝播指数および１５０未満の煙発生指数を含み、難燃性層は、ＡＳＴＭ  Ｃ４２３−１７によって試験される際、少なくとも０．５の騒音低減係数を含む。基材１５３０は、ビニール、木材、レンガ、コンクリートなどが挙げられるが、これらに限定されない多くの異なる材料で構成され得る。例えば、ビニール基材は、難燃性騒音低減層の第１の表面に結合され得、サイディングは、建物の非水平表面に結合して、サイディングパネルを建物の非水平表面に保持するように構成され得る。
【００７９】
いくつかの場合において、サイディングパネルは、難燃性騒音低減層の第２の表面に結合された天候バリア、例えば、ハウスラップ、膜などをさらに含む。いくつかの実施形態では、基材は、サイディングの建物の側面への結合を可能にする釘打ちフランジを含む。
【００８０】
特定の実施例では、サイディングパネルの連続気泡表皮は、少なくとも１０％の開口表面積を含み、サイディングは、ＡＳＴＭ  Ｃ４２３−１７によって試験される際、少なくとも０．８５の騒音低減係数を含む。他の実施例では、難燃剤は、膨張性グラファイト粒子、または水酸化マグネシウム、または両方を含む。
【００８１】
いくつかの場合において、サイディングパネルの連続気泡表皮は、少なくとも１０％の開口表面積を有する有孔フィルムを含み、サイディングパネルは、ＡＳＴＭ  Ｃ４２３−１７によって試験される際、少なくとも０．８５の騒音低減係数を含む。他の実施例では、サイディングパネルは、多孔質コア層の第２の表面上に配置された独立気泡表皮をさらに含む。いくつかの実施例では、難燃剤は、多孔性コア層中に均質に分散されている。他の実施例では、熱可塑性材料は、ポリオレフィン樹脂を含み、複数の強化繊維は、ガラス繊維、または鉱物繊維、または両方を含む。いくつかの実施例では、サイディングパネルは、第２の基材に結合された第２の難燃性騒音低減層を含む第２のサイディングパネルをさらに含み得、基材が、第２のビニール基材に結合されているとき、難燃性騒音低減層は、第２の難燃性騒音低減層に係止するように構成されており、２枚のサイディングパネルが、互いに水平に係止し得る場合、例えば、突合わせ継手、重ね合わせ継手などが存在し得る。
【００８２】
特定の場合において、本明細書に記載される物品のうちの任意の１つ以上、例えば、図１〜１０に関連して記載されるものは、音を吸収して難燃性を提供する、住宅や商業用建物などの建物に取り付けられる屋根パネルとして構成され得る。屋根パネルは、例えば、屋根裏を覆うか、屋根トラスに取り付けるか、または商業用建物に一般的に存在する平坦な屋根を覆うために使用され得る。必要に応じて、屋根パネルは、例えば、屋根に取り付けられて屋根を覆うように機能する、配向ストランドボード、合板、または太陽電池などの、別の基材に結合され得る。図１６を参照すると、家１６００に取り付けられた屋根パネル１６１０の斜視図が示されている。屋根パネル１６１０は、本明細書に記載されるＬＷＲＴ物品のうちのいずれか１つを含み得る。本明細書で言及されるように、屋根パネルの連続気泡表皮は、通常、騒音源に向けられて、騒音吸収を可能にする。場合によっては、例えば、屋根裏内からの騒音を低減させる場合、屋根パネルの連続気泡表皮は、屋根裏の内装に面し、一方、他の場合において、例えば、建物の外側からの騒音を低減させる場合、屋根パネルの連続気泡表皮は、屋根裏の内装とは反対側に面する。必要に応じて、２枚以上の屋根パネルは、建物の内装に面する１枚の連続気泡表皮と、建物の内装から外側に面する他の屋根パネルの連続気泡表皮と、を用いて挟まれ得る。
【００８３】
いくつかの実施例では、屋根パネルは、屋根基材に結合された難燃性騒音低減層を含む。特定の実施例では、難燃性騒音低減層は、熱可塑性材料によって一緒に保持された複数の強化繊維のランダム配列を含む連続気泡構造のウェブを含む多孔質コア層であって、多孔質コア層が、難燃剤と、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量または坪量と、を含む、多孔質コア層と、多孔質コア層の第１の表面上に結合された連続気泡表皮と、を含み、難燃性騒音低減層は、２００９年のＡＳＴＭ  Ｅ８４によって試験される際、２５未満の火炎伝播指数および１５０未満の煙発生指数を含み、難燃性騒音低減層は、ＡＳＴＭ  Ｃ４２３−１７によって試験される際、少なくとも０．５の騒音低減係数を含む。屋根パネルはまた、難燃性騒音低減層の第１の表面に結合されており、かつ建物の屋根に結合して、屋根パネルを屋根に保持するように構成されている、屋根基材も含み得る。
【００８４】
いくつかの実施例では、屋根パネルは、例えば、膜、ハウスラップ、タール紙、プラスチックフィルムなどの難燃性騒音低減層の第２の表面に結合された天候バリアを含み得る。他の場合において、屋根基材は、セルロース系材料を含む。いくつかの実施例では、連続気泡表皮は、少なくとも１０％の開口表面積を含み、屋根パネルは、ＡＳＴＭ  Ｃ４２３−１７によって試験される際、少なくとも０．８５の騒音低減係数を含む。他の実施例では、難燃剤は、膨張性グラファイト粒子、または水酸化マグネシウム、または両方を含む。いくつかの実施例では、連続気泡表皮は、少なくとも１０％の開口表面積を有する有孔フィルムを含み、屋根パネルは、ＡＳＴＭ  Ｃ４２３−１７によって試験される際、少なくとも０．８５の騒音低減係数を含む。他の実施例では、屋根パネルは、多孔質コア層の第２の表面上に配置された独立気泡表皮を含む。いくつかの場合において、難燃剤は、多孔性コア層中に均質に分散されている。他の実施例では、熱可塑性材料は、ポリオレフィン樹脂を含み、複数の強化繊維は、ガラス繊維、または鉱物繊維、または両方を含む。特定の場合において、屋根パネルは、第２の屋根基材に結合された第２の難燃性騒音低減層を含む第２の屋根パネルを含み、屋根基材が、第２の屋根基材に重なり合うように位置付けられているとき、難燃性騒音低減層は、第２の難燃性騒音低減層に係止するように構成されている。
【００８５】
特定の構成では、本明細書に記載される物品のうちの任意の１つ以上、例えば、図１〜１０に関連して記載されるものは、音を吸収して難燃性を提供する、住宅や商業用建物などの建物に取り付けられる屋根板として構成され得る。屋根板は、例えば、住宅および商業用建物に一般に存在する屋根を覆うために使用され得る。必要に応じて、屋根板は、例えば、アスファルト、セラミック、粘土タイル、アルミニウム、銅、杉などの木材、および屋根板として一般的に見られるまたは使用される他の材料などの、別の基材に結合され得る。図１７を参照すると、屋根板１７００の分解図が示されている。屋根パネル１７００は、本明細書に記載されるＬＷＲＴ物品のうちのいずれか１つを含み得る。本明細書で言及されるように、屋根板の連続気泡表皮は、通常、騒音源に向けられて、騒音吸収を可能にする。場合によっては、例えば、屋根裏内からの騒音を低減させる場合、屋根板の連続気泡表皮は、屋根裏の内装に面し、一方、他の場合において、例えば、建物の外側からの騒音を低減させる場合、屋根板の連続気泡表皮は、屋根裏の内装とは反対側に面する。必要に応じて、２枚以上の屋根板は、建物の内装に面する１枚の連続気泡表皮と、建物の内装から外側に面する他の屋根パネルの連続気泡表皮と、を用いて挟まれ得る。
【００８６】
特定の実施例では、屋根パネル１７００は、難燃性騒音低減層を含み、難燃性騒音低減層は、熱可塑性材料によって一緒に保持された複数の強化繊維のランダム配列を含む連続気泡構造のウェブを含む多孔質コア層１７１０であって、多孔質コア層が、難燃剤と、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量または坪量と、を含む、多孔質コア層と、多孔質コア層の第１の表面上に結合された連続気泡表皮１７２０と、を含み、難燃性騒音低減層は、２００９年のＡＳＴＭ  Ｅ８４によって試験される際、２５未満の火炎伝播指数および１５０未満の煙発生指数を含み、難燃性騒音低減層は、ＡＳＴＭ  Ｃ４２３−１７によって試験される際、少なくとも０．５の騒音低減係数を含む。耐候性屋根板基材１７３０は、難燃性騒音低減層の第１の表面に結合され得、かつ建物の屋根パネルに結合して、屋根パネル上に耐候性難燃性騒音低減屋根板を提供するように構成され得る。
【００８７】
特定の場合において、難燃性騒音低減層の第２の表面に結合された天候バリア。他の実施例では、屋根板は、アスファルトを含む。いくつかの実施例では、連続気泡表皮は、少なくとも１０％の開口表面積を含み、屋根板は、ＡＳＴＭ  Ｃ４２３−１７によって試験される際、少なくとも０．８５の騒音低減係数を含む。特定の実施例では、難燃剤は、膨張性グラファイト粒子、または水酸化マグネシウム、または両方を含む。他の実施例では、連続気泡表皮は、少なくとも１０％の開口表面積を有する有孔フィルムを含み、屋根板は、ＡＳＴＭ  Ｃ４２３−１７によって試験される際、少なくとも０．８５の騒音低減係数を含む。いくつかの場合において、屋根板は、多孔質コア層の第２の表面上に配置された独立気泡表皮を含む。他の実施例では、難燃剤は、多孔性コア層中に均質に分散されている。特定の実施形態では、熱可塑性材料は、ポリオレフィン樹脂を含み、複数の強化繊維は、ガラス繊維、または鉱物繊維、または両方を含む。いくつかの実施例では、屋根板は、第２の耐候性屋根板に結合された第２の難燃性騒音低減層を含む第２の屋根板を含み、耐候性屋根板が、第２の耐候性屋根板に重なり合うように位置付けられているとき、難燃性騒音低減層は、第２の難燃性騒音低減層に係止するように構成されている。
【００８８】
特定の構成では、本明細書に記載される物品のうちの任意の１つ以上、例えば、図１〜１０に関連して記載されるものは、音を吸収して難燃性を提供する内装パネルまたはレクリエーション用車両（ＲＶ）の壁として構成され得る。パネルまたは壁は、例えば、レクリエーション用車両の内装側面上のスケルトン構造を覆うために使用され得、かつレクリエーション用車両の内装と外装との間の発泡体または他の断熱材料に結合され得る。必要に応じて、ＲＶ内部パネルは、例えば、布地、プラスチック、タイルなどの、別の基板に結合され得る。図１８を参照すると、レクリエーション用車両１８００の側面図が示されている。内装パネル１８００は、本明細書に記載されるＬＷＲＴ物品のうちのいずれか１つを含み得る。本明細書で言及されるように、内装パネルの連続気泡表皮は、通常、騒音源に向けられて、騒音吸収を可能にする。場合によっては、例えば、ＲＶ内からの騒音を低減させる場合、内装パネルの連続気泡表皮は、ＲＶ１８００の内装に面し、一方、他の場合において、例えば、ＲＶ１８００の外側からの騒音を低減させる場合、ＲＶパネルの連続気泡表皮は、ＲＶ１８００の内装とは反対側に面する。必要に応じて、２枚以上のＲＶパネルは、ＲＶの内装に面する１枚の連続気泡表皮と、ＲＶの内装から外側に面する他のＲＶパネルの連続気泡表皮と、を用いて挟まれ得る。
【００８９】
特定の実施例では、ＲＶ内装パネルは、難燃性音低減層を含み、難燃性音低減層は、熱可塑性材料によって一緒に保持された複数の強化繊維のランダム配列を含む連続気泡構造のウェブを含む多孔質コア層であって、多孔質コア層が、難燃剤と、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量または坪量と、を含む、多孔質コア層と、多孔質コア層の第１の表面上に結合された連続気泡表皮と、を含む。他の場合において、ＲＶ内装パネルは、多孔質コア層の第２の表面に結合された内装壁基材を含み、レクリエーション用車両内装パネルは、２００９年のＡＳＴＭ  Ｅ８４によって試験される際、２５未満の火炎伝播指数および１５０未満の煙発生指数を含み、レクリエーション用内装車両パネルは、ＡＳＴＭ  Ｃ４２３−１７によって試験される際、少なくとも０．５の騒音低減係数を含む。いくつかの実施例では、内装壁基材は、布地、プラスチック、タイル、木材などの装飾層として構成されている。いくつかの場合において、連続気泡表皮は、少なくとも１０％の開口表面積を含み、レクリエーション用車両内装パネルは、ＡＳＴＭ  Ｃ４２３−１７によって試験される際、少なくとも０．８５の騒音低減係数を含む。他の場合において、難燃剤は、膨張性グラファイト粒子、または水酸化マグネシウム、または両方を含む。いくつかの実施例では、連続気泡表皮は、少なくとも１０％の開口表面積を有する有孔フィルムを含み、レクリエーション用車両内装パネルは、ＡＳＴＭ  Ｃ４２３−１７によって試験される際、少なくとも０．８５の騒音低減係数を含む。他の実施例では、ＲＶ内装パネルは、多孔質コア層の第２の表面上に配置された独立気泡表皮を含む。特定の実施例では、難燃剤は、多孔性コア層中に均質に分散されている。いくつかの実施形態において、熱可塑性材料は、ポリオレフィン樹脂を含み、複数の強化繊維は、ガラス繊維、または鉱物繊維、または両方を含む。追加の場合において、ＲＶパネルは、第２の内装壁基材に結合された第２の難燃性騒音低減層を含む第２のＲＶ内装パネルを含み、内装壁基材が、ＲＶ内装パネルの第１の側面で、第２の内装壁基材に垂直に重なり合うように位置付けられているとき、難燃性騒音低減層は、第２の難燃性騒音低減層に係止するように構成されている。必要に応じて、ＲＶパネルは、第３の内装壁基材に結合された第３の難燃性騒音低減層を含む第３のＲＶ内装パネルを含み得、内装壁基材が、レクリエーション用車両内装パネルの第２の側面で、第３の内装壁基材に垂直に重なり合うように位置付けられているとき、難燃性騒音低減層は、第３の難燃性騒音低減層に係止するように構成されている。
【００９０】
特定の構成では、本明細書に記載される物品のうちの任意の１つ以上、例えば、図１〜１０に関連して記載されるものは、音を吸収して難燃性を提供する外装パネルまたはレクリエーション用車両（ＲＶ）の壁として構成され得る。パネルまたは壁は、例えば、レクリエーション用車両の外装側面上のスケルトン構造を覆うために使用され得、かつレクリエーション用車両の内装と外装との間の発泡体または他の断熱材料に結合され得る。必要に応じて、ＲＶ外装パネルは、例えば金属、ガラス繊維などの、別の基材に結合され得る。図１９を参照すると、外装パネル１９１０を含むレクリエーション用車両１９００の側面図が示されており、本明細書に記載されるＬＷＲＴ物品のうちのいずれか１つとして構成され得る。本明細書で言及されるように、外装パネルの連続気泡表皮は、通常、騒音源に向けられて、騒音吸収を可能にする。場合によっては、例えば、ＲＶ内からの騒音を低減させる場合、外装パネルの連続気泡表皮は、ＲＶ１９００の内装に面し、一方、他の場合において、例えば、ＲＶ１９００の外側からの騒音を低減させる場合、ＲＶパネルの連続気泡表皮は、ＲＶ１９００の内装とは反対側に面する。必要に応じて、２枚以上のＲＶパネルは、ＲＶの内装に面する１枚の連続気泡表皮と、ＲＶの内装から外側に面する他のＲＶパネルの連続気泡表皮と、を用いて挟まれ得る。
【００９１】
いくつかの実施例では、ＲＶ外装パネルは、難燃性音低減層を含み、難燃性音低減層は、熱可塑性材料によって一緒に保持された複数の強化繊維のランダム配列を含む連続気泡構造のウェブを含む多孔質コア層であって、多孔質コア層が、難燃剤と、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量または坪量と、を含む、多孔質コア層と、多孔質コア層の第１の表面上に結合された連続気泡表皮と、を含む。ＲＶ外装パネルはまた、多孔質コア層の第２の表面に結合された耐候性外装壁基材も含み得、レクリエーション用車両外装パネルは、２００９年のＡＳＴＭ  Ｅ８４によって試験される際、２５未満の火炎伝播指数および１５０未満の煙発生指数を含み、レクリエーション用外装車両パネルは、ＡＳＴＭ  Ｃ４２３−１７によって試験される際、少なくとも０．５の騒音低減係数を含む。
【００９２】
特定の構成では、外装壁基材は、ガラス繊維を含むか、または金属パネルとして構成されている。いくつかの実施例では、連続気泡表皮は、少なくとも１０％の開口表面積を有する有孔フィルムを含み、レクリエーション用車両外装パネルは、ＡＳＴＭ  Ｃ４２３−１７によって試験される際、少なくとも０．８５の騒音低減係数を含む。他の実施例では、難燃剤は、膨張性グラファイト粒子、または水酸化マグネシウム、または両方を含む。特定の実施例では、連続気泡表皮は、少なくとも１０％の開口表面積を有する有孔フィルムを含み、レクリエーション用車両外装パネルは、ＡＳＴＭ  Ｃ４２３−１７によって試験される際、少なくとも０．８５の騒音低減係数を含む。いくつかの実施例では、ＲＶ外装パネルは、多孔質コア層の第２の表面上に配置された独立気泡表皮を含む。特定の場合において、難燃剤は、多孔性コア層中に均質に分散されている。いくつかの実施例では、熱可塑性材料は、ポリオレフィン樹脂を含み、複数の強化繊維は、ガラス繊維、または鉱物繊維、または両方を含む。他の実施例では、ＲＶパネルは、第２の外装壁基材に結合された難燃性騒音低減層を含む第２のＲＶ外装パネルを含み、外装壁基材が、レクリエーション用車両外装パネルの第１の側面で、第２の外装壁基材に重なり合うように位置付けられているとき、難燃性騒音低減層は、第２の難燃性騒音低減層に係止するように構成されている。追加の実施例では、ＲＶ外装パネルは、第３の外装壁基材に結合された第３の難燃性騒音低減層を含む第３のレクリエーション用車両外装パネルを含み、外装壁基材が、レクリエーション用車両外装パネルの第２の側面で、第３の外装壁基材に重なり合うように位置付けられているとき、難燃性騒音低減層は、第３の難燃性騒音低減層に係止するように構成されている。
【００９３】
特定の構成では、本明細書に記載される物品のうちの任意の１つ以上、例えば、図１〜１０に関連して記載されるものは、音を吸収して難燃性を提供する内装パネルとして構成され得る。例えば、２次元または３次元の特徴を含む内装建築用パネルが生成され得る。内装建築用パネルは、熱可塑性材料によって一緒に保持された複数の強化繊維のランダム配列を含む連続気泡構造のウェブを含む多孔質コア層であって、多孔質コア層が、難燃剤と、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量または坪量と、を含む、多孔質コア層と、多孔質コア層の第１の表面上に配置された連続気泡表皮と、を含み、内装建築用パネルは、ＡＳＴＭ  Ｃ４２３−１７によって試験される際、少なくとも０．５の騒音低減係数を含む２次元または３次元の特徴を含み、内装建築用パネルは、２００９年のＡＳＴＭ  Ｅ８４によって試験される際、２５未満の火炎伝播指数および１５０未満の煙発生指数を含む２次元または３次元の特徴を含む。本明細書で言及され、図２０を参照すると、くぼみ２０１０および隆起表面２０２０を含む２次元の特徴を含む内装パネル２０００が示されている。パネルが複雑な形状および表面を提供する能力は、実質的な属性である。そのような形状および多次元の特徴は、所望の形状に成形され得、装飾壁パネルを含む内装用途に使用され得る。
【００９４】
いくつかの実施例では、同様の構成が内装トリム用途として使用され得る。例えば、難燃性騒音低減層および内装トリム基材を含む内装トリムが使用され得る。難燃性騒音低減層は、熱可塑性材料によって一緒に保持された複数の強化繊維のランダム配列を含む連続気泡構造のウェブを含む多孔質コア層であって、多孔質コア層が、難燃剤と、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍの面積重量または坪量と、を含む、多孔質コア層と、多孔質コア層の第１の表面上に配置された連続気泡表皮と、を含み得、難燃性騒音低減層は、ＡＳＴＭ  Ｃ４２３−１７によって試験される際、少なくとも０．５の騒音低減係数を含み、難燃性騒音低減層は、２００９年のＡＳＴＭ  Ｅ８４によって試験される際、２５未満の火炎伝播指数および１５０未満の煙発生指数を含む。内装トリム基材は、難燃性騒音低減層の第１の表面に結合され得、かつ木材、ＰＶＣ、ビニール、プラスチック、皮革、または他の材料を含み得る。ベースボードトリムとして使用され得るトリムピースの側面図が図２１に示されている。トリムピース２１００は、難燃性騒音低減層２１１０に結合されたトリム基板２１２０を含む。トリムピース２１００は、釘打ちされ得るか、またはさもなければ必要に応じて、スタッドまたは壁ボードに取り付けられ得る。基板２１２０は、外向きであり、部屋内で見ることができる。トリムピース２１００は、湾曲していても、必要に応じて、２次元または３次元の形状を取っていてもよい。
【００９５】
特定の実施例では、本明細書に記載される物品のプリプレグまたはコアは、一般に、チョップドガラス繊維、熱可塑性材料、難燃性材料、連続気泡フィルム、および／またはガラス繊維、もしくは例えば、ポリプロピレン（ＰＰ）、ポリブチレンテレフタレート（ＰＢＴ）、ポリエチレンテレフタレート（ＰＥＴ）、ポリカーボネート（ＰＣ）、ＰＣ／ＰＢＴのブレンド、もしくはＰＣ／ＰＥＴのブレンドなどの熱可塑性樹脂繊維、で作製される織布もしくは不織布を使用して調製され得る。いくつかの実施形態では、ＰＰ、ＰＢＴ、ＰＥＴ、ＰＣ／ＰＥＴブレンド、またはＰＣ／ＰＢＴブレンドは、熱可塑性材料として使用され得る。プリプレグまたはコアを生成するには、熱可塑性材料、強化材料、難燃性材料（複数可）、および／または他の添加剤が、インペラを装備したオープントップ混合タンク内に含まれる分散泡に添加され得る、または計量供給され得る。何らかの特定の理論に拘束されることを望むものではないが、発泡体に捕捉された空気ポケットが存在することが、ガラス繊維、熱可塑性材料、および難燃性材料の分散に役立ち得る。いくつかの実施例では、ガラスと樹脂との分散混合物は、分散マニホールドを介して、抄紙機のワイヤ部分の上に位置しているヘッドボックスにポンプ移送されてもよい。分散混合物が真空を使用する可動ワイヤスクリーンに供給されて、均一な繊維質の湿潤ウェブを連続的に生成するのに伴って、次いで、ガラス繊維、難燃性材料、または熱可塑性物質ではなく発泡体が除去され得る。湿式ウェブは、好適な温度の乾燥機を通過させて、含水量を低減させ、熱可塑性材料を融解または軟化させることができる。高温のウェブが乾燥機を出るときに、ガラス繊維、難燃性材料、熱可塑性材料のウェブ、および連続気泡フィルムを、一組の加熱ローラーのニップに通過させることによって、例えば、連続気泡フィルムなどの表面層がウェブ上に積層され得る。必要に応じて、例えば、独立気泡フィルム、不織布および／または織布層、表面層などの追加的な層もまた、連続気泡フィルムと共にウェブの片側面または両側面に取り付けられて、生成された複合体の取り扱いを容易にする。次いで、複合体にテンションロールを通過させ、そして、後で最終生成物品に形成するために、所望のサイズに連続的に切断（裁断）することができる。そのような複合体の調製に関するさらなる情報は、そのような複合体の形成に使用される好適な材料および処理条件も含めて、例えば、米国特許第６，９２３，４９４号、同第４，９７８，４８９号、同第４，９４４，８４３号、同第４，９６４，９３５号、同第４，７３４，３２１号、同第５，０５３，４４９号、同第４，９２５，６１５号、同第５，６０９，９６６号、ならびに米国特許出願公開第ＵＳ２００５／００８２８８１号、同第ＵＳ２００５／０２２８１０８号、同第ＵＳ２００５／０２１７９３２号、同第ＵＳ２００５／０２１５６９８号、同第ＵＳ２００５／０１６４０２３号、および同第ＵＳ２００５／０１６１８６５号に記載される。
【００９６】
特定の場合において、複合物品の生成方法は、熱可塑性材料、強化繊維、および難燃性材料を混合物中で組み合わせて、撹拌された水性発泡体を形成することを含む。発泡体をワイヤ支持体上に配置し、水を排出して、熱可塑性材料、繊維、および難燃性材料を含むウェブまたは連続気泡構造を形成する。いくつかの場合において、次いで、ウェブは、熱可塑性材料の溶融温度を超える第１の温度まで加熱される。いくつかの場合において、次いで、例えばニップローラーまたは他のデバイスを使用して、ウェブに圧力を加えて、ウェブ中に分散された難燃性材料を含む熱可塑性複合シートを提供し得る。次いで、連続気泡フィルムを、任意に加熱しながら、形成されたプリプレグまたはコア上に配置し、連続気泡フィルムをプリプレグまたはコアに結合させ得る。
【００９７】
特定の場合において、複合物品の生成方法は、熱可塑性材料、強化繊維、および（１）ＥＧ材料、（２）ＩＩ族またはＩＩＩ族金属水酸化物（ＭＤＨまたはＡＴＨなど）のうちの１つ以上の混合物を混合物中で組み合わせて、撹拌された水性発泡体を形成することを含む。発泡体をワイヤ支持体上に配置し、水を排出して、熱可塑性材料、繊維、およびＥＧ材料／ＩＩ族またはＩＩＩ族金属水酸化物材料を含むウェブまたは連続気泡構造を形成する。いくつかの場合において、次いで、ウェブは、熱可塑性材料の溶融温度を超える第１の温度まで加熱される。必要に応じて、完全に成形する前に、コアは圧縮され得る。いくつかの場合において、次いで、例えばニップローラーまたは他のデバイスを使用して、ウェブに圧力を加えて、ウェブ中に分散されたＥＧ材料／ＩＩ族またはＩＩＩ族金属水酸化物材料からの難燃性材料を含む熱可塑性複合シートを提供し得る。次いで、連続気泡フィルムを、任意に加熱しながら、形成されたプリプレグまたはコア上に配置し、連続気泡フィルムをプリプレグまたはコアに結合させ得る。
【００９８】
いくつかの実施形態では、複合物品は、熱可塑性繊維強化多孔質コア層と、多孔質コア層の少なくとも１つの表面上に配置された連続気泡フィルムと、を含み、多孔質コア層は、複数の強化繊維、難燃性材料、および熱可塑性材料から形成されたウェブを含み、複合物品は、２００９年のＡＳＴＭ  Ｅ８４によって試験される際、クラスＡ要件に適合し、ＡＳＴＭ  Ｃ４２３−１７によって試験される際、少なくとも０．５０の騒音低減係数（ＮＲＣ）を提供するのに有効な量の難燃性材料を含む。より具体的には、ＮＲＣは、ＡＳＴＭ  Ｃ４２３−１７によって試験される際、少なくとも０．５０であり得る。
【００９９】
複合物品は、オフィス家具、座席などが挙げられるが、これらに限定されない様々な設定で使用され得る。いくつかの場合において、熱可塑性材料は、ポリオレフィンを含み、強化繊維は、ガラス繊維を含み、難燃性材料は、ＩＩ族金属水酸化物またはＥＧ材料またはその両方を含む。他の実施例では、ガラス繊維は、約３０〜６０重量パーセントで存在し、難燃性材料は、約３０重量パーセント〜約５０重量パーセントで存在し、コア層の残りは、熱可塑性材料を含む。コアの面積重量は、吸音性を高めるために、望ましくは、少なくとも２０００ｇｓｍ、または少なくとも２１００ｇｓｍ、または少なくとも２２００ｇｓｍ、または少なくとも２３００ｇｓｍ、または少なくとも２４００ｇｓｍ、または少なくとも２５００ｇｓｍ以上である。いくつかの場合において、接着層が、コア層と連続気泡フィルムとの間に存在し得る。特定の実施形態では、物品は、コア層の反対側の表面上に配置された第２の表皮層を含み得る。
【０１００】
本明細書に記載される技術の新規で有用な態様のいくつかをさらに示すために、特定の具体的実施例が説明される。
【０１０１】
実施例１
ＬＷＲＴシートを湿式堆積法を使用して生成した。ＬＷＲＴシートは、ポリオレフィン系、例えば、ポリプロピレン系であり、チョップドガラス繊維を使用して強化された。ポリプロピレン樹脂とガラス繊維とを水中で混合し、均一な懸濁液に撹拌した。懸濁液を成形ワイヤ上に堆積させ、水を除去して、ポリプロピレン樹脂およびガラス繊維を含むウェブを形成した。樹脂を熱溶融してさらに処理すると、ウェブが加圧下で樹脂の融点未満の温度まで冷却された後、固体の複合コアが形成される。
【０１０２】
実施例２
ＬＷＲＴシートを実施例１で精製されたものと同様に形成したが、難燃剤を樹脂とチョップドガラス繊維との混合物に添加した。膨張性グラファイト（ＥＧ）および水酸化マグネシウム（ＭＤＨ）を含む２つの異なる難燃性材料を使用した。両グレードとも、ＡＳＴＭ  Ｅ８４法によって試験される際、クラスＡ要件に適合し、１つのグレードは、ＳＡＥ  Ｊ３６９法によって試験される際、ＳＥ−０要件に適合する。
【０１０３】
実施例３
実施例２のウェブの形成後で、最終コア形成前に、様々な材料を実施例２から形成されたコアに追加した。材料をウェブの両側面に適用した。表１および２は、特定の試験済みＬＷＲＴ物品に存在する様々な材料および添加剤を列記する。
【表１】
2021509642.tif 000003
【表２】
2021509642.tif 000004
【０１０４】
ロフティングは、ＬＷＲＴコアの特性であり、ＬＷＲＴ材料の熱成形性を可能にする。ＬＷＲＴシートを樹脂の融点を超える温度まで加熱する場合、ＬＷＲＴシート内のガラス繊維が自立状態に戻り得、複合シートの厚さの増加をもたらし得る。ロフティングされたＬＷＲＴは、最終使用用途の所望の厚さにさらに成形され得る。ＬＷＲＴ材料を、熱成形プロセスがある場合とない場合の両方で試験した。平坦な１２００ｇｓｍパネルを例にとると、ＬＷＲＴ材料を、２０４℃に設定されたオーブン内で４分間加熱し、次いで、コールドプレスによって所望の厚さまで圧縮し得た。
【０１０５】
実施例４
面積密度、灰分、生成時の厚さおよびロフティング厚さを含む物理的特性を、９９ｍｍの直径を有するディスクを使用して測定した。音響性能を試験するために、２つの試験標準に従った。ＡＳＴＭ  Ｅ１０５０に従って、材料の両方のグループを評価し、表１のグループＡの材料も、建築および建設用途の潜在的な使用のために、ＡＳＴＭ  Ｃ４２３−１７法に従って試験した。ＳＡＥ  Ｊ３６９およびＡＳＴＭ  Ｅ８４法に従って、燃焼性試験を実施した。ＳＡＥ  Ｊ３６９は、自動車用途においてより一般的である、一方ＡＳＴＭ  Ｅ８４法によって試験される性能は、オフィス家具ならびに建築および建設産業によって期待される性能についてのより深い洞察を提供する。加えて、材料の曲げ強度も、ＡＳＴＭ  Ｄ７９０またはＩＳＯ  １７８法に従って試験した。
【０１０６】
表３は、様々な試験された材料の測定された物理的特性を列記する。
【表３】
2021509642.tif 000005
【０１０７】
ＡＳＴＭ  Ｅ１０５０を使用して、対照Ａ材料の音響特性を測定した。図２２は、吸音性結果を示すグラフである。試料Ａ１および試料Ａ２の音響特性も測定した。図２３は、それらの結果を示すグラフである。材料を、熱成形プロセスがある場合とない場合の両方で試験した。表面への積層がない場合、または軽量スクリムだけの場合、吸収係数は、標準のＬＷＲＴ配合またはＭＤＨ配合の熱成形プロセスへの依存性を示さない。熱成形プロセス前後の材料の試料Ａ２での相違は、熱成形プロセス中の小さな表面開口面積の変化に一致する。一般に、吸音性能は、材料の厚さ、面積密度、および表面材料の開口構造の組み合わせによってより決定される。
【０１０８】
対照Ｂおよび試料Ｂ３はまた、より複雑な部品形状が一般に必要であり、熱成形プロセスが必要となる自動車用途での使用も考慮された。対照Ｂおよび試料Ｂ３の吸音性能を、図２４および２５に示されるように、熱成形なしと、４ｍｍおよび６ｍｍの熱成形ありと、で試験した。標準のＬＷＲＴおよびＭＤＨバージョンのＬＷＲＴとは異なり、ＥＧグレードのＬＷＲＴは、成形の厚さと吸収係数との間で異なる関係を示す。一般に、ＬＷＲＴ材料を厚く成形すると、より高い吸収係数が達成され、多孔率によって、ＬＷＲＴ材料の吸音性能が少なくとも部分的に決定されると考えられている。しかしながら、熱成形されていないＥＧグレードの材料は、４ｍｍの厚さに成形した場合、同じ材料よりも高い吸音係数を示した。この結果は、ＥＧの層状構造が材料の吸音性を改善するためであると考えられている。熱成形プロセスは、加熱プロセスにおいてあるレベルのＥＧ膨張を引き起こし得、それによって、４ｍｍで成形された材料は、熱成形前の約３．６ｍｍの厚さを有する材料よりも低い音響性能を示す。また、４０００Ｈｚ超などの高い周波数では、大幅に高い音響性能が達成されることにも留意されたい。
【０１０９】
実施例５
建築および建設産業での潜在的な用途のために、試料Ａ１およびＡ２の騒音低減係数（ＮＲＣ）および吸音性平均（ＳＡＡ）値を試験し、表４にまとめた。
【表４】
2021509642.tif 000006
【０１１０】
ＡＳＴＭ  Ｃ４２３−１７試験では、試料は、音源に面する異なる表面材料を有する。試料Ａ１は、大きい開口表面積層と考えられる、軽量のスクリム表面層を有していた。対照的に、試料Ａ２で使用された有孔フィルムは、わずか約１０％の開口面積を有していた。試料Ａ１および試料Ａ２は、同じレベルの音響性能を示した。したがって、約１０％の表面開口面積を有するフィルムが、開口構造の軽量スクリムと同じレベルの音響性能を達成するのに好適であると考えられる。
【０１１１】
実施例６
試料Ａ１、Ａ２、Ａ３、Ｂ１、およびＢ２の燃焼性能を、ＡＳＴＭ  Ｅ８４試験標準を使用して試験した。ＡＳＴＭ  Ｅ８４標準では、クラスＡ性能は、２５以下である火炎伝播指数（ＦＳＩ）および４５０以下である煙発生指数（ＳＤＩ）を必要とする。材料を熱成形プロセスなしで試験した。試験されたすべての材料は、表５に示されるようにクラスＡ要件に適合する。
【表５】
2021509642.tif 000007
【０１１２】
可燃性は、基材の配合により依存し、表面材料は、性能にわずかに影響を及ぼすだけであった。２つの配合の間で、ＥＧは、より効果的なＦＲ添加剤とみなされたが、ＭＤＨは、最終使用用途によって必要とされる場合、より多くのカラーオプションを提供する。
【０１１３】
実施例７
対照Ｂおよび試料Ｂ３を、これらの材料が自動車用途に使用され得るように、熱成形後にＳＡＥ  Ｊ３６９法に対しても試験した。試料Ｂ３は、自己消火性能力を示した。成形された材料は、成形時およびモーターオイルに１０分間浸漬した後で、ＳＥ−０レベルの性能を示す。図２６Ａ（上側）および２６Ｂ（下側）は、燃焼性試験後の試験片の例を示す。試験片を、最初に５Ｗ３０エンジンオイルに１０分間浸漬し、垂直にして２０分間排液した。試験片をエンジンオイルが豊富な端部から点火した。それは自己消火し、図２６Ａおよび２６Ｂに示されるように、わずかな損傷のみが点火端部で発生した。
【０１１４】
実施例８
対照Ａおよび試料Ａ３の曲げ強度測定値が図２７で比較され、図２８は、対照Ｂ、試料Ｂ１、および試料Ｂ２の曲げ強度測定値を比較する。材料を、縦方向（ＭＤ）および幅方向（ＣＤ）の両方において試験した。ＬＷＲＴの機械的強度は、ガラス繊維および樹脂によってより決定される。両方の種類の添加剤は、一般に複合体の機械的強度を低下させるとみなされる。ＥＧはより効果的なＦＲ添加剤であるため、曲げ強度は、ＥＧバージョンのＬＷＲＴであまり影響を受けない、これは、添加剤のより低い投入レベルの結果であり得る。
【０１１５】
本明細書に開示される実施例の要素を導入するときに、冠詞「ａ」、「ａｎ」、「ｔｈｅ」、および「ｓａｉｄ」は、１つ以上の要素が存在することを意味することを意図している。「ｉｎｃｌｕｄｉｎｇ（含む）」および「ｈａｖｉｎｇ（有する）」という用語は、オープンエンドであり、列記された要素以外の追加的な要素が存在し得ることを意味することを意図している。当業者であれば、本開示の利点を考慮して、実施例の様々な構成要素が、他の実施例において様々な構成要素と交換または置換され得ることを認識するであろう。
【０１１６】
特定の態様、構成、実施例および実施形態を上で説明してきたが、当業者であれば、本開示の利点を考慮して、開示される例示的な態様、構成、実施例、および実施形態の追加、置換、修正、および変更が可能であることを認識するであろう。
【図１】
2021509642.tif 000008
【図２】
2021509642.tif 000009
【図３】
2021509642.tif 000010
【図４Ａ】
2021509642.tif 000011
【図４Ｂ】
2021509642.tif 000012
【図５】
2021509642.tif 000013
【図６】
2021509642.tif 000014
【図７】
2021509642.tif 000015
【図８】
2021509642.tif 000016
【図９】
2021509642.tif 000017
【図１０】
2021509642.tif 000018
【図１１】
2021509642.tif 000019
【図１２】
2021509642.tif 000020
【図１３Ａ】
2021509642.tif 000021
【図１３Ｂ】
2021509642.tif 000022
【図１４】
2021509642.tif 000023
【図１５】
2021509642.tif 000024
【図１６】
2021509642.tif 000025
【図１７】
2021509642.tif 000026
【図１８】
2021509642.tif 000027
【図１９】
2021509642.tif 000028
【図２０】
2021509642.tif 000029
【図２１】
2021509642.tif 000030
【図２２】
2021509642.tif 000031
【図２３】
2021509642.tif 000032
【図２４】
2021509642.tif 000033
【図２５】
2021509642.tif 000034
【図２６Ａ−２６Ｂ】
2021509642.tif 000035
【図２７】
2021509642.tif 000036
【図２８】
2021509642.tif 000037
【国際調査報告】
2021509642.tif 000038
2021509642.tif 000039
2021509642.tif 000040